(57)【要約】  本発明は、１種以上の多色性化合物と、式Ｉ、ＩＩおよびＩＩＩ（Ｉ、ＩＩおよびＩＩＩ）［式中、基は、請求項１において記載される意味を有する］の化合物の群から選択される１種以上の化合物とを含む液晶媒体、およびこれらの媒体を含む高周波技術用のコンポーネント、とりわけ位相シフターおよびマイクロ波アレイアンテナに関する。
2019512023.tif 000002
【特許請求の範囲】
【請求項１】
−  １種以上の多色性化合物と
−  式Ｉ、ＩＩおよびＩＩＩの化合物の群から選択される１種以上の化合物と、任意に
−  １種以上の重合性メソゲン化合物と
を含む液晶媒体であって、ここで、前記式Ｉ、ＩＩおよびＩＩＩの化合物が、
【化１】
2019512023.tif 000140
［式中、
Ｒ１は、Ｈ、１〜１７個のＣ原子を有する非フッ素化アルキルもしくは非フッ素化アルコキシまたは２〜１５個のＣ原子を有する非フッ素化アルケニル、非フッ素化アルケニルオキシもしくは非フッ素化アルコキシアルキルを表し、
ｎは、０または１を表し、かつ
【化２】
2019512023.tif 000141
は、互いに独立して、
【化３】
2019512023.tif 000142
を表すか、または
【化４】
2019512023.tif 000143
は、代替的に
【化５】
2019512023.tif 000144
を表す］、
【化６】
2019512023.tif 000145
［式中、
Ｒ２は、Ｈ、１〜１７個のＣ原子を有する非フッ素化アルキルもしくは非フッ素化アルコキシまたは２〜１５個のＣ原子を有する非フッ素化アルケニル、非フッ素化アルケニルオキシもしくは非フッ素化アルコキシアルキルを表し、
Ｚ２１は、トランス−ＣＨ＝ＣＨ−、トランス−ＣＦ＝ＣＦ−または−Ｃ≡Ｃ−を表し、かつ
【化７】
2019512023.tif 000146
は、互いに独立して、
【化８】
2019512023.tif 000147
を表す］、
【化９】
2019512023.tif 000148
［式中、
Ｒ３は、Ｈ、１〜１７個のＣ原子を有する非フッ素化アルキルもしくは非フッ素化アルコキシまたは２〜１５個のＣ原子を有する非フッ素化アルケニル、非フッ素化アルケニルオキシもしくは非フッ素化アルコキシアルキルを表し、
Ｚ３１およびＺ３２のうちの一方は、トランス−ＣＨ＝ＣＨ−、トランス−ＣＦ＝ＣＦ−または−Ｃ≡Ｃ−を表し、他方のものは、トランス−ＣＨ＝ＣＨ−、トランス−ＣＦ＝ＣＦ−または単結合を表し、かつ
【化１０】
2019512023.tif 000149
は、互いに独立して、
【化１１】
2019512023.tif 000150
を表し、または
【化１２】
2019512023.tif 000151
は、代替的に
【化１３】
2019512023.tif 000152
を表す］である、液晶媒体。
【請求項２】
アゾ色素およびチアジアゾール色素の群から選択される１種以上の多色性色素を含む、請求項１記載の液晶媒体。
【請求項３】
式Ｐ
【化１４】
2019512023.tif 000153
［式中、
Ｐａ、Ｐｂは、それぞれ互いに独立して、重合性基であり、
Ｓｐａ、Ｓｐｂは、それぞれ互いに独立して、スペーサー基を表し、
ｓ１、ｓ２は、それぞれ互いに独立して、０または１を表し、
ｎ１、ｎ２は、それぞれ互いに独立して、０または１を表し、
Ｑは、単結合、−ＣＦ２Ｏ−、−ＯＣＦ２−、−ＣＨ２Ｏ−、−ＯＣＨ２−、−（ＣＯ）Ｏ−、−Ｏ（ＣＯ）−、−（ＣＨ２）４−、−ＣＨ２−ＣＨ２−、−ＣＦ２−ＣＦ２−、−ＣＦ２−ＣＨ２−、−ＣＨ２−ＣＦ２−、−ＣＨ＝ＣＨ−、−ＣＦ＝ＣＦ−、−ＣＦ＝ＣＨ−、−ＣＨ＝ＣＦ−、−（ＣＨ２）３Ｏ−、−Ｏ（ＣＨ２）３−、−Ｃ≡Ｃ−、−Ｏ−、−ＣＨ２−、−（ＣＨ２）３−、−ＣＦ２−、好ましくは−ＣＦ２Ｏ−を表し、
Ｚ１、Ｚ４は、互いに独立して、単結合、−ＣＦ２Ｏ−、−ＯＣＦ２−、−ＣＨ２Ｏ−、−ＯＣＨ２−、−（ＣＯ）Ｏ−、−Ｏ（ＣＯ）−、−（ＣＨ２）４−、−ＣＨ２−ＣＨ２−、−ＣＦ２−ＣＦ２−、−ＣＦ２−ＣＨ２−、−ＣＨ２−ＣＦ２−、−ＣＨ＝ＣＨ−、−ＣＦ＝ＣＦ−、−ＣＦ＝ＣＨ−、−ＣＨ＝ＣＦ−、−（ＣＨ２）３Ｏ−、−Ｏ（ＣＨ２）３−、−Ｃ≡Ｃ−、−Ｏ−、−ＣＨ２−、−（ＣＨ２）３−、−ＣＦ２−を表し、
ここで、Ｚ１およびＱまたはＺ４およびＱのそれぞれは、−ＣＦ２Ｏ−および−ＯＣＦ２−から選択される基を同時には表さず、
Ａ１、Ａ２、Ａ３、Ａ４は、それぞれ互いに独立して、以下の群から選択されるジラジカル基を表し：
ａ）トランス−１，４−シクロヘキシレン、１，４−シクロヘキセニレンおよび１，４’−ビシクロヘキシレンから成る群であって、ここでさらに、１個以上の隣接していないＣＨ２基は、−Ｏ−および／または−Ｓ−によって置き換えられていてよく、ここでさらに、１個以上のＨ原子は、Ｆによって置き換えられていてよく、
ｂ）１，４−フェニレンおよび１，３−フェニレンから成る群であって、ここでさらに、１個または２個のＣＨ基は、Ｎによって置き換えられていてよく、ここでさらに、１個以上のＨ原子は、Ｌによって置き換えられていてよく、
ｃ）テトラヒドロピラン−２，５−ジイル、１，３−ジオキサン−２，５−ジイル、テトラヒドロフラン−２，５−ジイル、シクロブタン−１，３−ジイル、ピペリジン−１，４−ジイル、チオフェン−２，５−ジイルおよびセレノフェン−２，５−ジイルから成る群であって、それらの各々は、Ｌで一置換または多置換されていてもよく、
ｄ）５〜２０個の環式Ｃ原子を有する飽和、部分不飽和または完全不飽和の、任意に置換された多環式基から成る群であって、該環式Ｃ原子の１個以上はさらにヘテロ原子によって置き換えられていてよく、好ましくは、ビシクロ［１．１．１］ペンタン−１，３−ジイル、ビシクロ［２．２．２］オクタン−１，４−ジイル、スピロ［３．３］ヘプタン−２，６−ジイル、
【化１５】
2019512023.tif 000154
から成る群から選択され、ここでさらに、これらの基における１個以上のＨ原子は、Ｌによって置き換えられていてよく、かつ／または１個以上の二重結合は、単結合によって置き換えられていてよく、かつ／または１個以上のＣＨ基は、Ｎによって置き換えられていてよく、
またはＡ３は、代替的に単結合であってもよく、
Ｌは、それぞれ出現する場合に、同一または異なって、Ｆ、Ｃｌ、ＣＮ、ＳＣＮ、ＳＦ５または１〜１２個のＣ原子を有する直鎖もしくは分枝鎖の、それぞれの場合に任意にフッ素化されたアルキル、アルコキシ、アルキルカルボニル、アルコキシカルボニル、アルキルカルボニルオキシもしくはアルコキシカルボニルオキシを表し、
Ｒ０３、Ｒ０４は、それぞれ互いに独立して、Ｈ、Ｆまたは１〜１２個のＣ原子を有する直鎖もしくは分枝鎖のアルキルを示し、ここでさらに、１個以上のＨ原子は、Ｆによって置き換えられていてよく、
Ｍは、−Ｏ−、−Ｓ−、−ＣＨ２−、−ＣＨＹ１−または−ＣＹ１Ｙ２−を表し、かつ
Ｙ１およびＹ２は、それぞれ互いに独立して、Ｒ０３について上記で示される意味の１つを有するか、またはＣｌもしくはＣＮを表し、かつ基Ｙ１およびＹ２のうちの一方は、代替的に−ＯＣＦ３、好ましくはＨ、Ｆ、Ｃｌ、ＣＮまたはＣＦ３を表す］の１種以上の化合物を含み、かつ任意に重合開始剤をさらに含む、請求項１または２記載の液晶媒体。
【請求項４】
請求項１において記載される式Ｉの１種以上の化合物を含む、請求項１から３までのいずれか１項記載の液晶媒体。
【請求項５】
請求項１において記載される式ＩＩの１種以上の化合物を含む、請求項１から４までのいずれか１項記載の液晶媒体。
【請求項６】
請求項１において記載される式ＩＩＩの１種以上の化合物を含む、請求項１から５までのいずれか１項記載の液晶媒体。
【請求項７】
式Ｉ−１、Ｉ−２、ＩＩ−１〜ＩＩ−３およびＩＩＩ−１〜ＩＩＩ−６
【化１６】
2019512023.tif 000155
［式中、Ｒ１、Ｒ２、Ｒ３、Ａ１１、Ａ１２、Ａ１３、Ａ２１、Ａ２２、Ａ３１、Ａ３２、Ａ３３、Ｚ３１およびＺ３２のそれぞれは、請求項１において記載されるそれぞれの意味を有する］の化合物の群から選択される１種以上の化合物を含む、請求項１から６までのいずれか１項記載の液晶媒体。
【請求項８】
１種以上のキラル化合物をさらに含む、請求項１から７までのいずれか１項記載の液晶媒体。
【請求項９】
１種以上の多色性化合物と、請求項１において記載される式Ｉ、ＩＩおよびＩＩＩの化合物の群から選択される１種以上の化合物と、請求項１または３において記載される重合性化合物の重合により得られるかまたは得ることができるポリマーとを含む液晶媒体を含む、複合系。
【請求項１０】
請求項１から８までのいずれか１項記載の液晶媒体または請求項９記載の複合系を含む、高周波技術用のコンポーネント。
【請求項１１】
マイクロ波領域での動作に適したコンポーネントであり、好ましくは、マイクロ波領域で動作可能な位相シフターまたはＬＣベースのアンテナ素子である、請求項１０記載のコンポーネント。
【請求項１２】
高周波技術用のコンポーネントにおける請求項１から８までのいずれか１項記載の液晶媒体または請求項９記載の複合系の使用。
【請求項１３】
１種以上の重合性化合物を、１種以上の多色性化合物および請求項１において記載される式Ｉ、ＩＩおよびＩＩＩの化合物の群から選択される１種以上の化合物と、任意に１種以上の更なる化合物および／または１種以上の添加剤と混合する、液晶媒体を調製する方法。
【請求項１４】
請求項１において記載される式Ｉ、ＩＩおよびＩＩＩの化合物の群から選択される１種以上の化合物を含む液晶媒体のチューナビリティを改善するための１種以上の多色性化合物の使用。
【請求項１５】
請求項１０または１１記載の１種以上のコンポーネントを含む、マイクロ波アンテナアレイ。
【発明の詳細な説明】
【技術分野】
【０００１】
本発明は、液晶媒体および該液晶媒体を含む高周波コンポーネント、特に、高周波デバイス用、例えばマイクロ波の位相をシフトさせるためのデバイス用、とりわけマイクロ波フェーズドアレイアンテナ用のマイクロ波コンポーネントに関する。
【０００２】
液晶媒体は、情報を表示するための電気光学的ディスプレイ（液晶ディスプレイ：ＬＣＤ）においてしばらくの間使用されてきた。
【０００３】
最近になって、マイクロ波技術用のコンポーネントに使用するための液晶媒体も、例えば、独国特許出願公開第２００４０２９４２９号明細書（ＤＥ１０２００４０２９４２９．１Ａ）および特開２００５−１２０２０８号公報（ＪＰ２００５−１２０２０８（Ａ））などに提案されている。
【０００４】
典型的なマイクロ波適用として、Ｋ．Ｃ．Ｇｕｐｔａ，Ｒ．Ｇａｒｇ，Ｉ．Ｂａｈｌ  ａｎｄ  Ｐ．Ｂｈａｒｔｉａ：Ｍｉｃｒｏｓｔｒｉｐ  Ｌｉｎｅｓ  ａｎｄ  Ｓｌｏｔｌｉｎｅｓ，２ｎｄ  ｅｄ．，Ａｒｔｅｃｈ  Ｈｏｕｓｅ，Ｂｏｓｔｏｎ，１９９６によって記載されている逆マイクロストリップ線路の概念が、例えば、Ｄ．Ｄｏｌｆｉ，Ｍ．Ｌａｂｅｙｒｉｅ，Ｐ．Ｊｏｆｆｒｅ  ａｎｄ  Ｊ．Ｐ．Ｈｕｉｇｎａｒｄ：Ｌｉｑｕｉｄ  Ｃｒｙｓｔａｌ  Ｍｉｃｒｏｗａｖｅ  Ｐｈａｓｅ  Ｓｈｉｆｔｅｒ．Ｅｌｅｃｔｒｏｎｉｃｓ  Ｌｅｔｔｅｒｓ，Ｖｏｌ．２９，Ｎｏ．１０，ｐｐ．９２６−９２８，Ｍａｙ  １９９３，Ｎ．Ｍａｒｔｉｎ，Ｎ．Ｔｅｎｔｉｌｌｉｅｒ，Ｐ．Ｌａｕｒｅｎｔ，Ｂ．Ｓｐｌｉｎｇａｒｔ，Ｆ．Ｈｕｅｒｔ，ＰＨ．Ｇｅｌｉｎ，Ｃ．Ｌｅｇｒａｎｄ：Ｅｌｅｃｔｒｉｃａｌｌｙ  Ｍｉｃｒｏｗａｖｅ  Ｔｕｎａｂｌｅ  Ｃｏｍｐｏｎｅｎｔｓ  Ｕｓｉｎｇ  Ｌｉｑｕｉｄ  Ｃｒｙｓｔａｌｓ．３２ｎｄ  Ｅｕｒｏｐｅａｎ  Ｍｉｃｒｏｗａｖｅ  Ｃｏｎｆｅｒｅｎｃｅ，ｐｐ．３９３−３９６，Ｍｉｌａｎ  ２００２において、またはＷｅｉｌ，Ｃ．：Ｐａｓｓｉｖ  ｓｔｅｕｅｒｂａｒｅ  Ｍｉｋｒｏｗｅｌｌｅｎｐｈａｓｅｎｓｃｈｉｅｂｅｒ  ａｕｆ  ｄｅｒ  Ｂａｓｉｓ  ｎｉｃｈｔｌｉｎｅａｒｅｒ  Ｄｉｅｌｅｋｔｒｉｋａ［Ｐａｓｓｉｖｅｌｙ  Ｃｏｎｔｒｏｌｌａｂｌｅ  Ｍｉｃｒｏｗａｖｅ  Ｐｈａｓｅ  Ｓｈｉｆｔｅｒｓ  ｂａｓｅｄ  ｏｎ  Ｎｏｎｌｉｎｅａｒ  Ｄｉｅｌｅｃｔｒｉｃｓ（非線形誘電体に基づく受動的に制御可能なマイクロ波位相シフター）］，Ｄａｒｍｓｔａｅｄｔｅｒ  Ｄｉｓｓｅｒｔａｔｉｏｎｅｎ  Ｄ１７，２００２、Ｃ．Ｗｅｉｌ，Ｇ．Ｌｕｅｓｓｅｍ  ａｎｄ  Ｒ．Ｊａｋｏｂｙ：Ｔｕｎａｂｌｅ  Ｉｎｖｅｒｔ−Ｍｉｃｒｏｓｔｒｉｐ  Ｐｈａｓｅ  Ｓｈｉｆｔｅｒ  Ｄｅｖｉｃｅ  Ｕｓｉｎｇ  Ｎｅｍａｔｉｃ  Ｌｉｑｕｉｄ  Ｃｒｙｓｔａｌｓ，ＩＥＥＥ  ＭＴＴ−Ｓ  Ｉｎｔ．Ｍｉｃｒｏｗ．Ｓｙｍｐ．，Ｓｅａｔｔｌｅ，Ｗａｓｈｉｎｇｔｏｎ，Ｊｕｎｅ  ２００２，ｐｐ．３６７−３７０において、Ｍｅｒｃｋ  ＫＧａＡより市販用の液晶Ｋ１５と共に用いられている。Ｃ．Ｗｅｉｌ，Ｇ．Ｌｕｅｓｓｅｍ  ａｎｄ  Ｒ．Ｊａｋｏｂｙ：Ｔｕｎａｂｌｅ  Ｉｎｖｅｒｔ−Ｍｉｃｒｏｓｔｒｉｐ  Ｐｈａｓｅ  Ｓｈｉｆｔｅｒ  Ｄｅｖｉｃｅ  Ｕｓｉｎｇ  Ｎｅｍａｔｉｃ  Ｌｉｑｕｉｄ  Ｃｒｙｓｔａｌｓ，ＩＥＥＥ  ＭＴＴ−Ｓ  Ｉｎｔ．Ｍｉｃｒｏｗ．Ｓｙｍｐ．，Ｓｅａｔｔｌｅ，Ｗａｓｈｉｎｇｔｏｎ，Ｊｕｎｅ  ２００２，ｐｐ．３６７−３７０は、それをもって約４０Ｖの制御電圧により１０ＧＨｚで１２°／ｄＢの位相シフター特性を達成していた。ＬＣの挿入損失、すなわち液晶における偏光損失によってのみ生じた損失は、Ｗｅｉｌ，Ｃ．：Ｐａｓｓｉｖ  ｓｔｅｕｅｒｂａｒｅ  Ｍｉｋｒｏｗｅｌｌｅｎｐｈａｓｅｎｓｃｈｉｅｂｅｒ  ａｕｆ  ｄｅｒ  Ｂａｓｉｓ  ｎｉｃｈｔｌｉｎｅａｒｅｒ  Ｄｉｅｌｅｋｔｒｉｋａ［Ｐａｓｓｉｖｅｌｙ  Ｃｏｎｔｒｏｌｌａｂｌｅ  Ｍｉｃｒｏｗａｖｅ  Ｐｈａｓｅ  Ｓｈｉｆｔｅｒｓ  ｂａｓｅｄ  ｏｎ  Ｎｏｎｌｉｎｅａｒ  Ｄｉｅｌｅｃｔｒｉｃｓ（非線形誘電体に基づく受動的に制御可能なマイクロ波位相シフ���ー）］，Ｄａｒｍｓｔａｅｄｔｅｒ  Ｄｉｓｓｅｒｔａｔｉｏｎｅｎ  Ｄ１７，２００２において、１０ＧＨｚでほぼ１〜２ｄＢとなっていた。加えて、位相シフター損失が、誘電ＬＣ損失および導波管接合部での損失によって主に決定されることが記載されていた。Ｔ．Ｋｕｋｉ，Ｈ．Ｆｕｊｉｋａｋｅ，Ｈ．Ｋａｍｏｄａ  ａｎｄ  Ｔ．Ｎｏｍｏｔｏ：Ｍｉｃｒｏｗａｖｅ  Ｖａｒｉａｂｌｅ  Ｄｅｌａｙ  Ｌｉｎｅ  Ｕｓｉｎｇ  ａ  Ｍｅｍｂｒａｎｅ  Ｉｍｐｒｅｇｎａｔｅｄ  ｗｉｔｈ  Ｌｉｑｕｉｄ  Ｃｒｙｓｔａｌ．ＩＥＥＥ  ＭＴＴ−Ｓ  Ｉｎｔ．Ｍｉｃｒｏｗａｖｅ  Ｓｙｍｐ．Ｄｉｇ．２００２，ｐｐ．３６３−３６６，Ｊｕｎｅ  ２００２、およびＴ．Ｋｕｋｉ，Ｈ．Ｆｕｊｉｋａｋｅ，Ｔ．Ｎｏｍｏｔｏ：Ｍｉｃｒｏｗａｖｅ  Ｖａｒｉａｂｌｅ  Ｄｅｌａｙ  Ｌｉｎｅ  Ｕｓｉｎｇ  Ｄｕａｌ−Ｆｒｅｑｕｅｎｃｙ  Ｓｗｉｔｃｈｉｎｇ−Ｍｏｄｅ  Ｌｉｑｕｉｄ  Ｃｒｙｓｔａｌ．ＩＥＥＥ  Ｔｒａｎｓ．Ｍｉｃｒｏｗａｖｅ  Ｔｈｅｏｒｙ  Ｔｅｃｈ．，Ｖｏｌ．５０，Ｎｏ．１１，ｐｐ．２６０４−２６０９，Ｎｏｖｅｍｂｅｒ  ２００２はまた、平面位相シフター配置と組み合わせた重合ＬＣ膜および二重周波数スイッチング方式液晶の使用を取り扱っている。
【０００５】
Ａ．Ｐｅｎｉｒｓｃｈｋｅ，Ｓ．Ｍｕｅｌｌｅｒ，Ｐ．Ｓｃｈｅｅｌｅ，Ｃ．Ｗｅｉｌ，Ｍ．Ｗｉｔｔｅｋ，Ｃ．Ｈｏｃｋ  ａｎｄ  Ｒ．Ｊａｋｏｂｙ：「Ｃａｖｉｔｙ  Ｐｅｒｔｕｒｂａｔｉｏｎ  Ｍｅｔｈｏｄ  ｆｏｒ  Ｃｈａｒａｃｔｅｒｉｚａｔｉｏｎ  ｏｆ  Ｌｉｑｕｉｄ  Ｃｒｙｓｔａｌｓ  ｕｐ  ｔｏ  ３５ＧＨｚ」，３４ｔｈ  Ｅｕｒｏｐｅａｎ  Ｍｉｃｒｏｗａｖｅ  Ｃｏｎｆｅｒｅｎｃｅ−Ａｍｓｔｅｒｄａｍ，ｐｐ．５４５−５４８は、中でも、９ＧＨｚの周波数での公知の単一液晶物質Ｋ１５（Ｍｅｒｃｋ  ＫＧａＡ，ドイツ国）の特性を記載している。
【０００６】
Ａ．Ｇａｅｂｌｅｒ，Ｆ．Ｇｏｅｌｄｅｎ，Ｓ．Ｍｕｅｌｌｅｒ，Ａ．Ｐｅｎｉｒｓｃｈｋｅ  ａｎｄ  Ｒ．Ｊａｋｏｂｙ「Ｄｉｒｅｃｔ  Ｓｉｍｕｌａｔｉｏｎ  ｏｆ  Ｍａｔｅｒｉａｌ  Ｐｅｒｍｉｔｔｉｖｉｔｅｓ  ｕｓｉｎｇ  ａｎ  Ｅｉｇｅｎ−Ｓｕｓｃｅｐｔｉｂｉｌｉｔｙ  Ｆｏｒｍｕｌａｔｉｏｎ  ｏｆ  ｔｈｅ  Ｖｅｃｔｏｒ  Ｖａｒｉａｔｉｏｎａｌ  Ａｐｐｒｏａｃｈ」，１２ＭＴＣ  ２００９−Ｉｎｔｅｒｎａｔｉｏｎａｌ  Ｉｎｓｔｒｕｍｅｎｔａｔｉｏｎ  ａｎｄ  Ｍｅａｓｕｒｅｍｅｎｔ  Ｔｅｃｈｎｏｌｏｇｙ  Ｃｏｎｆｅｒｅｎｃｅ，Ｓｉｎｇａｐｏｒｅ，２００９（ＩＥＥＥ），ｐｐ．４６３−４６７は、公知の液晶混合物Ｅ７（Ｍｅｒｃｋ  ＫＧａＡ，ドイツ国）の対応する特性を記載している。
【０００７】
独国特許出願公開第１０２００４０２９４２９号明細書（ＤＥ１０２００４０２９４２９．１）は、マイクロ波技術における、中でも位相シフターにおける液晶媒体の使用を記載している。この明細書中で、液晶媒体は、対応する周波数範囲におけるそれらの特性に関して調査されている。加えて、この明細書は、少量の式
【化１】
2019512023.tif 000003
の化合物を、周知のシアノビフェニル化合物
【化２】
2019512023.tif 000004
と組み合わせて含む液晶媒体、それに他の化合物のほかに、
【化３】
2019512023.tif 000005
を含む媒体も記載している。
【０００８】
しかしながら、これらの比較的単純な混合物は、マイクロ波領域で動作するデバイス中での適用に対して、そのうえ一般的な物理的特性、例えば透明点および相範囲、特に低温での貯蔵に対するそれらの安定性およびそれらの粘度、とりわけそれらの回転粘度に関してさえ制限された性能を示す。
【０００９】
これらの化合物の１種以上を含むマイクロ波用途用の更なる液晶媒体、ならびに同様のものが、独国特許出願公開第１０２０１００２５５７２号明細書（ＤＥ１０２０１００２５５７２Ａ）および国際公開第２０１３／０３４２２７号（ＷＯ２０１３／０３４２２７）においてマイクロ波用途用に提案されている。
【００１０】
例えば、「Ｉｎｆｌｕｅｎｃｅ  ｏｆ  ｄｙｅ  ｍｏｌｅｃｕｌｅｓ  ｏｎ  ｔｈｅ  ｂｉｒｅｆｒｉｎｇｅｎｃｅ  ｏｆ  ｌｉｑｕｉｄ  ｃｒｙｓｔａｌ  ｍｉｘｔｕｒｅｓ  ａｔ  ｎｅａｒ  ｉｎｆｒａｒｅｄ  ｆｒｅｑｕｅｎｃｉｅｓ」，Ｓｉｍｐｓｏｎ、Ｓ．Ｈ．，Ｒｉｃｈａｒｄｓｏｎ，Ｒ．Ｍ．，ａｎｄ  Ｈａｎｎａ、Ｓ．，Ｊｏｕｒｎａｌ  ｏｆ  Ｃｈｅｍｉｃａｌ  Ｐｈｙｓｉｃｓ，（２００７），Ｖｏｌ．１２７，Ｉｓｓｕｅ（１０）ｐｐ．１０４９０１−１０４９０１−１４には、ゲストホストシステムにおいて色素を使用して吸収エッジを近赤外領域にさらに近づけることで、液晶の（実効）複屈折を増大させることが提案されている。
【００１１】
さらに、「Ｌｉｑｕｉｄ  ｃｒｙｓｔａｌ  ｄｙｅｓ  ｗｉｔｈ  ｈｉｇｈ  ｓｏｌｕｂｉｌｉｔｙ  ａｎｄ  ｌａｒｇｅ  ｄｉｅｌｅｃｔｒｉｃ  ａｎｉｓｏｔｒｏｐｙ」，Ｗｕ，Ｓｈｉｎ−Ｔｓｏｎ，Ｍａｒｇｅｒｕｍ，Ｊ．Ｄａｖｉｄ，Ｈｏ，Ｍｅｉ−Ｓｉｎｇ  ａｎｄ  Ｆｕｎｇ，Ｂｉｎｇ  Ｍ．，Ａｐｐｌ．Ｐｈｙｓ．Ｌｅｔｔ．（１９９４），６４（１７）ｐｐ．２１９１−２１９３は、一般式
【化４】
2019512023.tif 000006
（ｎは、４〜１４の範囲にあり、特にｎは、４、５および６である）のアゾ色素、および近赤外範囲におけるそれらの挙動を記載しており、他の使用の中でも、それらをＩＲおよびミリ波変調器のための非極性、高複屈折性ＬＣ用の「ドーパント」として使用することを提案している。
【００１２】
液晶媒体のポリマー安定化だけでなく、キラルドーパントによるドーピングも、いくつかの種類のディスプレイ用途のために様々な理由で提案されてきた。
【００１３】
しかしながら、これまで典型的に使用されてきた液晶組成物は、不適当または不十分な材料特性、例えば不都合にも高い損失および／または不適当な位相シフトを有している。液晶媒体を含む高周波技術用の公知のデバイスは、十分な安定性、とりわけ高速応答性が依然として欠如している。
【００１４】
したがって、高周波技術用途において、特定の、今まではどちらかというと馴染みの無い独特の特性または特性の組合せを意味しうる、有利で改善された特性を有する新規の液晶媒体が当該技術分野において必要とされている。
【００１５】
本発明の目的は、マイクロ波領域における低減された誘電損失および改善された材料品質を有する適切な液晶媒体を提供することであり、ここで、性能指数ηが、高いチューナビリティ（ｔｕｎａｂｉｌｉｔｙ）を、付随する低誘電損失と関係付ける。更なる目的は、とりわけ、例えば、位相シフターおよび漏洩アンテナなどの平面構造を使用したデバイス中での用途用に改善された応答時間を示し、同時に、更なる利点、例えば広範で安定したネマチック相範囲、改善された低温挙動、および低温での動作特性、それに貯蔵寿命の改善を提供する液晶媒体を提供することである。本発明の更なる目的は、以下の詳細な説明から当業者に直ちに明らかとなる。
【００１６】
この目的は、独立請求項に定義される主題によって解決され、同時に、好ましい実施形態が、それぞれの従属請求項に記載され、以下でさらに説明される。
【００１７】
本発明は、とりわけ、主たる態様、好ましい実施形態および特定の特徴を含む以下の項目を提供し、これらの項目は、単独でまたは組合せにおいて上記の目的を解決し、最終的には追加の利点を提供する。
【００１８】
本発明の第１の態様は、
（ｉ）１種以上の多色性化合物と
（ｉｉ）式Ｉ、ＩＩおよびＩＩＩの化合物の群から選択される１種以上の化合物と、
任意に（ｉｉｉ）１種以上の重合性化合物と
を含む液晶媒体を提供し、ここで、式Ｉ、ＩＩおよびＩＩＩの化合物が、
【化５】
2019512023.tif 000007
［式中、
Ｒ１は、Ｈ、１〜１７個のＣ原子を有する非フッ素化アルキルもしくは非フッ素化アルコキシまたは２〜１５個のＣ原子を有する非フッ素化アルケニル、非フッ素化アルケニルオキシもしくは非フッ素化アルコキシアルキルを表し、
ｎは、０または１を表し、かつ
【化６】
2019512023.tif 000008
は、互いに独立して、
【化７】
2019512023.tif 000009
を表すか、または
【化８】
2019512023.tif 000010
は、代替的に
【化９】
2019512023.tif 000011
を表す］、
【化１０】
2019512023.tif 000012
［式中、
Ｒ２は、Ｈ、１〜１７個のＣ原子を有する非フッ素化アルキルもしくは非フッ素化アルコキシまたは２〜１５個のＣ原子を有する非フッ素化アルケニル、非フッ素化アルケニルオキシもしくは非フッ素化アルコキシアルキルを表し、
Ｚ２１は、トランス−ＣＨ＝ＣＨ−、トランス−ＣＦ＝ＣＦ−または−Ｃ≡Ｃ−を表し、かつ
【化１１】
2019512023.tif 000013
は、互いに独立して、
【化１２】
2019512023.tif 000014
を表す］、
【化１３】
2019512023.tif 000015
［式中、
Ｒ３は、Ｈ、１〜１７個のＣ原子を有する非フッ素化アルキルもしくは非フッ素化アルコキシまたは２〜１５個のＣ原子を有する非フッ素化アルケニル、非フッ素化アルケニルオキシもしくは非フッ素化アルコキシアルキルを表し、
Ｚ３１およびＺ３２のうちの一方は、トランス−ＣＨ＝ＣＨ−、トランス−ＣＦ＝ＣＦ−または−Ｃ≡Ｃ−を表し、他方のものは、トランス−ＣＨ＝ＣＨ−、トランス−ＣＦ＝ＣＦ−または単結合を表し、かつ
【化１４】
2019512023.tif 000016
は、互いに独立して、
【化１５】
2019512023.tif 000017
を表し、または
【化１６】
2019512023.tif 000018
は、代替的に
【化１７】
2019512023.tif 000019
を表す］である。
【００１９】
好ましくは、１種以上の多色性化合物は、メソゲン化合物である。さらに、任意に提供される１種以上の重合性化合物は、メソゲン化合物である。
【００２０】
驚くべきことに、１種以上の多色性化合物と、上記の式Ｉ、ＩＩおよびＩＩＩの化合物の群から選択される１種以上の化合物との組合せとを含む、本発明による液晶媒体を提供することによって、十分に高速なスイッチング時間、適切なネマチック相範囲および改善されたまたは少なくとも適切な誘電損失を有する媒体を得ることが可能であることが見出された。
【００２１】
本発明では、式Ｉ、ＩＩおよびＩＩＩの化合物の群から選択される１種以上の化合物を含有する媒体中で、１種、２種または３種以上の多色性添加剤、とりわけ二色性色素を使用することによって、液晶媒体のチューナビリティに関する著しい利点を提供することができることが有利には認められた。
【００２２】
そのような多色性添加剤は、メソゲンホストの長分子軸の平均方向に対する光の伝搬の配向に応じて異なる電磁吸収スペクトルを示す。長分子軸の平均方向はダイレクターと呼ばれる。特に、これらの添加剤が電磁放射線の可視スペクトルまたは隣接するＵＶ領域または近ＩＲ領域における吸収を示す場合、それらは典型的には多色性色素と呼ばれる。好ましくは、本発明による媒体中に提供される多色色素は、二色性色素であり、すなわち、それらは、光の伝搬に対するそれらのダイレクターの配向の２つの異なる方向、すなわち、光の伝搬に対して平行または垂直の異なるスペクトルを示す。それらのそれぞれの吸収値の比は誘電比と呼ばれる。これはメソゲンホストの秩序パラメーターおよび該ホスト中のそれぞれの添加剤の相対的な配向度に依存する。したがって、好ましくは、液晶化合物中に存在するメソゲンコアおよび／またはメソゲン基および／または典型的な末端基と同様に細長い構造を有する化合物が、本出願に従って使用される。
【００２３】
特に１種以上の蛍光色素を使用した場合に、多色性色素の使用の更なる利点が見出された。好ましくは、使用されるすべてのまたは大部分の色素が蛍光色素であるか、またはそれらの１種もしくは２種のみが蛍光色素であってよい。マイクロ波領域での大部分の用途のために液晶媒体がキャビティ内で用いられることを考慮した場合、材料の望ましくない漏出の可能性がある。そのような事態は、材料中に存在する色素の色によって都合良く検出されることができる。この場合、蛍光色素は、特別な照明下で、とりわけＵＶ照射で、特に容易に検出可能であるという利点を有している。しかし、場合によっては、非蛍光色素も有益に使用することもできる。
【００２４】
好ましくは、本発明による液晶媒体は、アゾ色素およびチアジアゾール色素の群から選択される１種以上の多色性色素を含む。
【００２５】
本発明の別の態様は、本発明による液晶媒体と、１種以上の重合性化合物の重合により得られるかまたは得ることができるポリマーとを含む複合系に関する。
【００２６】
好ましくは、ポリマー安定化系は、本明細書中に定義される式Ｐの１種以上の化合物を単独で、または任意により好ましくは重合開始剤をさらに含むそれぞれの混合物からの１種以上の更なる重合性化合物と組み合わせて重合することによって得ることができるかまたは得られる。
【００２７】
重合性化合物、とりわけ反応性メソゲンを使用することによって、幅広い温度範囲および改善されたより高速なスイッチング時間、良好なチューナビリティティおよび許容可能な損失を有する安定化された液晶相を得ることができることが見出された。
【００２８】
本発明の更なる態様は、高周波技術用のコンポーネントまたはデバイス中での本発明による液晶媒体および複合系の使用、とりわけマイクロ波領域での動作に適したコンポーネント、好ましくはマイクロ波領域で動作可能な位相シフターまたはＬＣベースのアンテナ素子、およびマイクロ波アンテナアレイに関する。
【００２９】
有利には、１種以上の多色性化合物の使用により、上記の式Ｉ、ＩＩおよびＩＩＩの化合物の群から選択される１種以上の化合物を含む液晶媒体のチューナビリティに関する著しい利点を提供することができ、これはまた上記のコンポーネントおよびデバイス中での使用に好都合でありうることが有利には見出された。
【００３０】
「液晶」、「メソモルフィック化合物」または「メソゲン化合物」という用語は、省略して「メソゲン」とも呼ばれ、適切な温度、圧力、および濃度の条件下で、メソ相（ネマチック、スメクチックなど）として、またはとりわけＬＣ相として存在し得る化合物を意味する。非両親媒性メソゲン化合物は、例えば、１種以上の棒状、バナナ型または円盤状のメソゲン基を含む。
【００３１】
「メソゲン基」という用語は、この文脈では、液晶（ＬＣ）相挙動を誘発する能力を有する基を意味する。本発明によるメソゲン化合物は、必ずしもＬＣ相それ自体を示す必要はない。それらは他の化合物との混合物においてのみＬＣ相挙動を示すことも可能である。簡略化のために、「液晶」という用語は、これ以降、メソゲン材料およびＬＣ材料の両方に使用される。
【００３２】
「キラル」という用語は、一般に、その鏡像と重ね合わすことができない物体を説明するために使用される。「アキラル」（非キラル）な物体は、それらの鏡像と同一である物体である。キラルネマチックおよびコレステリックという用語は、特に明記されない限り、本出願では同義語として使用される。
【００３３】
特に明記されない限り、本出願で言及される光の波長は５５０ｎｍである。
【００３４】
セルのセルギャップは、好ましくは１μｍ〜２０μｍの範囲にあり、とりわけ２．０μｍ〜１０μｍの範囲内にある。
【００３５】
以下では、本発明を、態様、実施形態および特定の特徴の詳細な説明によって例示し、特定の実施形態をより詳細に説明するが、それらによって本発明が限定されることはない。
【００３６】
驚くべきことに、１種以上の多色性化合物と、上記の式Ｉ、ＩＩおよびＩＩＩの化合物の群から選択される１種以上の化合物とを液晶媒体中に組み合わせて提供することによって、十分に高速なスイッチング時間、適切なネマチック相範囲、改善されたまたは少なくとも適切な誘電損失を含む有利な特性を得ることができることが見出された。
【００３７】
本発明に従って使用される多色性添加剤は、好ましくは二色性色素であり、それらは好ましくは大きな二色性比を示す。
【００３８】
つまりこれは、それらのスペクトル特性が、ダイレクターに沿った観察とそれに垂直な観察とでは著しく異なることを意味する。
【００３９】
多色性化合物、とりわけ二色性色素の濃度およびＬＣ媒体中での二色性色素の合計濃度のそれぞれは、好ましくは０．１％以上１５％以下、より好ましくは０．５％以上１０％以下、最も好ましくは１．０％以上８％以下の範囲にある。
【００４０】
好ましい色素は、アゾ色素およびチアジアゾール色素の群から選択される。上記の好ましい濃度範囲は、とりわけこれらの好ましい二色性色素に適用される。
【００４１】
本発明に従って使用されるアゾ色素は、好ましくは、芳香族環に連結された１個または２個のジアゾ基を含む。それらは、より好ましくは、式ＡおよびＤ、好ましくは式Ａの群から選択される：
【化１８】
2019512023.tif 000020
式中、
ＸＡは、極性基で、好ましくは、Ｆ、Ｃｌ、ＣＮ、ＣＦ３、ＯＣＦ３、ＳＦ５またはＳＦ４ＣＦ３、より好ましくはＣｌ、ＣＦ３、ＳＦ５またはＳＦ４ＣＦ３、最も好ましくはＣｌまたはＣＦ３から選択され、
ＬＡ、Ｌ’ＡおよびＬ’’Ａは、互いに独立して、Ｈ、Ｆ、ＣｌまたはＣＮ、好ましくはＨ、ＦまたはＣｌ、最も好ましくはＨまたはＦであり、
ＲＡおよびＲ’Ａは、互いに独立して、１〜６個のＣ原子、好ましくは１〜３個のＣ原子、最も好ましくは１個のＣ原子を有するアルキル、または２〜６個のＣ原子、好ましくは２個もしくは３個のＣ原子を有するアルケニルであり、
ＲＤおよびＲ’Ｄは、互いに独立して、１〜６個のＣ原子、好ましくは２〜５個のＣ原子、最も好ましくは４個もしくは５個のＣ原子を有するアルキル、または２〜６個のＣ原子、好ましくは３個、４個もしくは５個のＣ原子を有するアルケニルである。
【００４２】
本発明に従って使用されるチアジアゾール色素は、好ましくはジベンゾチアジアゾールで、より好ましくは式Ｔから選択される：
【化１９】
2019512023.tif 000021
式中、
ＲおよびＲ’は、互いに独立して、１〜６個のＣ原子、好ましくは２〜５個のＣ原子、最も好ましくは４個または５個のＣ原子を有するアルコキシであり、かつ
Ｌ’およびＬ’’は、互いに独立して、Ｈ、ＦまたはＣｌ、好ましくはＦである。
【００４３】
本発明によれば、１種以上の重合性化合物が液晶媒体中に任意に提供される。好ましい実施形態によれば、１種以上の重合性化合物が本発明の液晶媒体中に存在する。
【００４４】
好ましくは、本発明による液晶媒体は、式Ｐの１種以上の化合物を含む：
【化２０】
2019512023.tif 000022
式中、
Ｐａ、Ｐｂは、それぞれ互いに独立して、重合性基であり、
Ｓｐａ、Ｓｐｂは、それぞれ互いに独立して、スペーサー基を表し、
ｓ１、ｓ２は、それぞれ互いに独立して、０または１を表し、
ｎ１、ｎ２は、それぞれ互いに独立して、０または１を表し、
Ｑは、単結合、−ＣＦ２Ｏ−、−ＯＣＦ２−、−ＣＨ２Ｏ−、−ＯＣＨ２−、−（ＣＯ）Ｏ−、−Ｏ（ＣＯ）−、−（ＣＨ２）４−、−ＣＨ２−ＣＨ２−、−ＣＦ２−ＣＦ２−、−ＣＦ２−ＣＨ２−、−ＣＨ２−ＣＦ２−、−ＣＨ＝ＣＨ−、−ＣＦ＝ＣＦ−、−ＣＦ＝ＣＨ−、−ＣＨ＝ＣＦ−、−（ＣＨ２）３Ｏ−、−Ｏ（ＣＨ２）３−、−Ｃ≡Ｃ−、−Ｏ−、−ＣＨ２−、−（ＣＨ２）３−、−ＣＦ２−、好ましくは−ＣＦ２Ｏ−を表し、
Ｚ１、Ｚ４は、互いに独立して、単結合、−ＣＦ２Ｏ−、−ＯＣＦ２−、−ＣＨ２Ｏ−、−ＯＣＨ２−、−（ＣＯ）Ｏ−、−Ｏ（ＣＯ）−、−（ＣＨ２）４−、−ＣＨ２−ＣＨ２−、−ＣＦ２−ＣＦ２−、−ＣＦ２−ＣＨ２−、−ＣＨ２−ＣＦ２−、−ＣＨ＝ＣＨ−、−ＣＦ＝ＣＦ−、−ＣＦ＝ＣＨ−、−ＣＨ＝ＣＦ−、−（ＣＨ２）３Ｏ−、−Ｏ（ＣＨ２）３−、−Ｃ≡Ｃ−、−Ｏ−、−ＣＨ２−、−（ＣＨ２）３−、−ＣＦ２−を表し、
ここで、Ｚ１およびＱまたはＺ４およびＱのそれぞれは、−ＣＦ２Ｏ−および−ＯＣＦ２−から選択される基を同時には表さず、
Ａ１、Ａ２、Ａ３、Ａ４は、それぞれ互いに独立して、以下の群から選択されるジラジカル基（ｄｉｒａｄｉｃａｌ  ｇｒｏｕｐ）を表し：
ａ）トランス−１，４−シクロヘキシレン、１，４−シクロヘキセニレンおよび１，４’−ビシクロヘキシレンから成る群であって、ここでさらに、１個以上の隣接していないＣＨ２基は、−Ｏ−および／または−Ｓ−によって置き換えられていてよく、ここでさらに、１個以上のＨ原子は、Ｆによって置き換えられていてよく、
ｂ）１，４−フェニレンおよび１，３−フェニレンから成る群であって、ここでさらに、１個または２個のＣＨ基は、Ｎによって置き換えられていてよく、ここでさらに、１個以上のＨ原子は、Ｌによって置き換えられていてよく、
ｃ）テトラヒドロピラン−２，５−ジイル、１，３−ジオキサン−２，５−ジイル、テトラヒドロフラン−２，５−ジイル、シクロブタン−１，３−ジイル、ピペリジン−１，４−ジイル、チオフェン−２，５−ジイルおよびセレノフェン−２，５−ジイルから成る群であって、それらの各々は、Ｌで一置換または多置換されていてもよく、
ｄ）５〜２０個の環式Ｃ原子を有する飽和、部分不飽和または完全不飽和の、任意に置換された多環式基から成る群であって、該環式Ｃ原子の１個以上はさらにヘテロ原子によって置き換えられていてよく、好ましくは、ビシクロ［１．１．１］ペンタン−１，３−ジイル、ビシクロ［２．２．２］オクタン−１，４−ジイル、スピロ［３．３］ヘプタン−２，６−ジイル、
【化２１】
2019512023.tif 000023
から成る群から選択され、ここでさらに、これらの基における１個以上のＨ原子は、Ｌによって置き換えられていてよく、かつ／または１個以上の二重結合は、単結合によって置き換えられていてよく、かつ／または１個以上のＣＨ基は、Ｎによって置き換えられていてよく、
またはＡ３は、代替的に単結合であってもよく、
Ｌは、それぞれ出現する場合に、同一または異なって、Ｆ、Ｃｌ、ＣＮ、ＳＣＮ、ＳＦ５または１〜１２個のＣ原子を有する直鎖もしくは分枝鎖の、それぞれの場合に任意にフッ素化されたアルキル、アルコキシ、アルキルカルボニル、アルコキシカルボニル、アルキルカルボニルオキシもしくはアルコキシカルボニルオキシを表し、
Ｒ０３、Ｒ０４は、それぞれ互いに独立して、Ｈ、Ｆまたは１〜１２個のＣ原子を有する直鎖もしくは分枝鎖のアルキルを示し、ここでさらに、１個以上のＨ原子は、Ｆによって置き換えられていてよく、
Ｍは、−Ｏ−、−Ｓ−、−ＣＨ２−、−ＣＨＹ１−または−ＣＹ１Ｙ２−を表し、かつ
Ｙ１およびＹ２は、それぞれ互いに独立して、Ｒ０３について上記で示される意味の１つを有するか、またはＣｌもしくはＣＮを表し、かつ基Ｙ１およびＹ２のうちの一方は、代替的に−ＯＣＦ３、好ましくはＨ、Ｆ、Ｃｌ、ＣＮまたはＣＦ３を表す。
【００４５】
任意に重合開始剤がさらに含まれ、ここで、好ましくは１種以上の重合開始剤がＬＣ媒体中に存在する。
【００４６】
本発明に従って好ましくは使用される式Ｐの重合性化合物は、以下の式から成る群から選択される：
【化２２−１】
2019512023.tif 000024
【化２２−２】
2019512023.tif 000025
【化２２−３】
2019512023.tif 000026
【化２２−４】
2019512023.tif 000027
【化２２−５】
2019512023.tif 000028
【化２２−６】
2019512023.tif 000029
式中、Ｌは、それぞれ出現する場合に、同一または異なって、上記および下記に示される意味の１つを有し、ｒは、０、１、２、３または４を表し、ｓは、０、１、２または３を表し、かつｎは、１〜２４、好ましくは１〜１２、より好ましくは２〜８の整数を表し、ここで、単結合または二重結合の端に基が示されていない場合、それは末端ＣＨ３基またはＣＨ２基である。
【００４７】
式Ｐ１−１〜Ｐ１２−４中、
【化２３】
2019512023.tif 000030
は、好ましくは、以下の式
【化２４】
2019512023.tif 000031
から成る群から選択される基を表し、該基は、特に好ましくは、
【化２５】
2019512023.tif 000032
から選択される。
【００４８】
式Ｐ中、部分構造Ａ２−Ｑ−Ａ３は、好ましくは、式
【化２６】
2019512023.tif 000033
［式中、少なくとも１個の環は、少なくとも１個の基（Ｌ＝Ｆ）で置換されており、かつｒは、それぞれの場合に独立して、０、１、２、３または４、好ましくは０、１または２である］の基を表す。
【００４９】
式Ｐおよびその下位式の化合物におけるＰａおよびＰｂは、好ましくは、それぞれ独立して、アクリレートまたはメタクリレート、さらにはフルオロアクリレートを表す。
【００５０】
式Ｐおよびその下位式の化合物におけるＳｐａおよびＳｐｂは、好ましくは、−（ＣＨ２）ｐ１−、−（ＣＨ２）ｐ１−Ｏ−、−（ＣＨ２）ｐ１−Ｏ−ＣＯ−および−（ＣＨ２）ｐ１−Ｏ−ＣＯ−Ｏ−ならびにそれらの鏡像から成る群から選択される基を表し、該基中、ｐ１は、１〜１２、好ましくは１〜６、特に好ましくは１、２または３の整数を表し、ここで、これらの基は、Ｏ原子が直接隣接しないようにＰａまたはＰｂに連結されている。
【００５１】
式Ｐの化合物の中で特に好ましいのは、基ＰａおよびＰｂが、ビニルオキシ、アクリレート、メタクリレート、フルオロアクリレート、クロロアクリレート、オキセタンおよびエポキシド基から成る群から選択され、好ましくはアクリレートまたはメタクリレート基であり、かつ／または基ＳｐａおよびＳｐｂが、−（ＣＨ２）ｐ１−、−（ＣＨ２）ｐ１−Ｏ−、−（ＣＨ２）ｐ１−Ｏ−ＣＯ−および−（ＣＨ２）ｐ１−Ｏ−ＣＯ−Ｏ−ならびにそれらの鏡像から成る群から選択され、該基中、ｐ１は、１〜１２、好ましくは１〜６、特に好ましくは１、２または３の整数を表し、ここで、これらの基は、Ｏ原子が直接隣接しないようにＰａまたはＰｂに連結されている化合物である。
【００５２】
本発明の好ましい実施形態に従って使用される式Ｐの化合物は、より好ましくは６員環であるちょうど２個の環を含む、すなわちｎ１＝ｎ２＝０の化合物である。以下の式の化合物の群から選択される化合物が特に好ましい：
【化２７−１】
2019512023.tif 000034
【化２７−２】
2019512023.tif 000035
【化２７−３】
2019512023.tif 000036
式中、Ｐａ、Ｐｂ、Ｓｐａ、Ｓｐｂ、ｓ１およびｓ２は、上記式Ｐのもとで定義されるとおりであり、好ましくは、ＳｐａおよびＳｐｂは、それぞれ独立して、アルキレン−（ＣＨ２）ｎ−であり、ここで、ｎは、好ましくは３、４、５、６または７であり、かつ上記式中のＰａおよびＰｂは、それぞれ独立して、好ましくはメタクリレートまたはアクリレート部分構造である。式Ｐａ、Ｐｂ、Ｐｃ、Ｐｄ、Ｐｅ、Ｐｆ、Ｐｇ、ＰｈおよびＰｉの群から選択される化合物、とりわけ式Ｐａの化合物を使用することが特に好ましい。
【００５３】
本発明によるポリマー安定化デバイス用のポリマー前駆体に使用するための適切で好ましいコモノマーは、例えば、以下の式から選択される：
【化２８−１】
2019512023.tif 000037
【化２８−２】
2019512023.tif 000038
【化２８−３】
2019512023.tif 000039
【化２８−４】
2019512023.tif 000040
式中、それぞれの基は、以下の意味を有する：
Ｐ１およびＰ２は、それぞれ互いに独立して、重合性基（好ましくはＰａについて上記または下記に示される意味の１つを有する）、特に好ましくは、アクリレート、メタクリレート、フルオロアクリレート、オキセタン、ビニルオキシまたはエポキシ基を表し、
Ｓｐ１およびＳｐ２は、それぞれ互いに独立して、単結合またはスペーサー基（好ましくはＳｐａについて上記または下記に示される意味の１つを有する）、特に好ましくは、−（ＣＨ２）ｐ１−、−（ＣＨ２）ｐ１−Ｏ−、−（ＣＨ２）ｐ１−ＣＯ−Ｏ−、−（ＣＨ２）ｐ１−Ｏ−ＣＯ−または−（ＣＨ２）ｐ１−Ｏ−ＣＯ−Ｏ−を表し、該基中、ｐ１は、１〜１２の整数であり、ここで、最後に言及した基は、隣接する環にＯ原子を介して連結されており、
あるいはまたＰ１−Ｓｐ１−およびＰ２−Ｓｐ２−の１個以上は、Ｒａａであってもよく、ただし化合物中に存在するＰ１−Ｓｐ１−およびＰ２−Ｓｐ２−の少なくとも１個は、Ｒａａではなく、
Ｒａａは、Ｈ、Ｆ、Ｃｌ、ＣＮまたは１〜２５個のＣ原子を有する線状もしくは分枝状のアルキル（ここで、１個以上の隣接していないＣＨ２基は、ＯまたはＳ原子のいずれも互いに直接連結しないように、それぞれ互いに独立して、−Ｃ（Ｒ０）＝Ｃ（Ｒ００）−、−Ｃ≡Ｃ−、−Ｎ（Ｒ０）−、−Ｏ−、−Ｓ−、−ＣＯ−、−ＣＯ−Ｏ−、−Ｏ−ＣＯ−、−Ｏ−ＣＯ−Ｏ−で置き換えられていてよく、ここでまた、１個以上のＨ原子は、Ｆ、Ｃｌ、ＣＮまたはＰ１−Ｓｐ１−で置き換えられていてもよい）、特に好ましくは、１〜１２個のＣ原子を有する線状もしくは分枝状の、任意に一フッ素化もしくは多フッ素化されたアルキル、アルコキシ、アルケニル、アルキニル、アルキルカルボニル、アルコキシカルボニルまたはアルキルカルボニルオキシ（ここで、アルケニルおよびアルキニル基は、少なくとも２個のＣ原子を有し、かつ分枝状の基は、少なくとも３個のＣ原子を有する）を表し、
Ｒ０、Ｒ００は、それぞれ出現する場合に、それぞれ互いに独立して、Ｈまたは１〜１２個のＣ原子を有するアルキルを表し、
Ｚ１は、−Ｏ−、−ＣＯ−、−Ｃ（ＲｙＲｚ）−または−ＣＦ２ＣＦ２−を表し、
Ｚ２およびＺ３は、それぞれ互いに独立して、−ＣＯ−Ｏ−、−Ｏ−ＣＯ−、−ＣＨ２Ｏ−、−ＯＣＨ２−、−ＣＦ２Ｏ−、−ＯＣＦ２−または−（ＣＨ２）ｎ−（ここで、ｎは、２、３または４である）を表し、
ＲｙおよびＲｚは、それぞれ互いに独立して、Ｈ、Ｆ、ＣＨ３またはＣＦ３を表し、
Ｌは、それぞれ出現する場合に、互いに独立して、Ｆ、Ｃｌ、ＣＮ、ＳＣＮ、ＳＦ５または１２個までのＣ原子を有する線状もしくは分枝状の、任意に一フッ素化もしくは多フッ素化されたアルキル、アルコキシ、アルケニル、アルキニル、アルキルカルボニル、アルコキシカルボニル、アルキルカルボニルオキシもしくはアルコキシカルボニルオキシ、好ましくはＦを表し、
Ｌ’およびＬ’’は、それぞれ互いに独立して、Ｈ、ＦまたはＣｌを表し、
ｒは、０、１、２、３または４を表し、
ｓは、０、１、２または３を表し、
ｔは、０、１または２を表し、かつ
ｘは、０または１を表す。
【００５４】
本出願によるデバイスに使用するための適切で好ましいコモノマーは、例えば、一反応性化合物の群から選択され、該化合物は、１〜９重量％、特に好ましくは４〜７重量％の範囲の濃度でポリマー安定化系の前駆体中に存在する。好ましい一反応性化合物は、式Ｍ１〜Ｍ２９の化合物であり、ここで、化合物が１個だけの反応性基を有するようにＰ１−Ｓｐ１−およびＰ２−Ｓｐ２−の１個以上は、Ｒａａである。
【００５５】
特に好ましい一反応性化合物は、以下の式
【化２９】
2019512023.tif 000041
［式中、Ｐ１、Ｓｐ１およびＲａａは、上記で示されるそれぞれの意味を有し、かつＰ１は、好ましくは、アクリレート（ＣＨ２＝ＣＨ−ＣＯ−Ｏ−）またはメタクリレート（ＣＨ２＝Ｃ（ＣＨ３）−ＣＯ−Ｏ−）である］の化合物である。
【００５６】
これらの化合物の中でも、式
【化３０】
2019512023.tif 000042
［式中、
ｎは、１〜１６、好ましくは２〜８の範囲の整数、好ましくは偶数の整数であり、
ｍは、１〜１５、好ましくは２〜７の範囲の整数である］の化合物が特に好ましい。
【００５７】
ＬＣ媒体またはＬＣ媒体中に存在する重合性もしくは重合した成分が、以下の式の１種以上の化合物を含む、上記および下記に記載される、好ましくは高周波技術用の、とりわけ位相シフターまたはマイクロ波アンテナ、例えば漏洩アンテナ用のＬＣ媒体、ＬＣデバイス、方法または使用が特に好ましい：
【化３１】
2019512023.tif 000043
式中、Ｐａ、Ｐｂ、Ｓｐａ、Ｓｐｂ、ｓ１、ｓ２およびＬは、上記および下記に示される意味を有し、ｒは、０、１、２、３または４を表し、Ｚ２およびＺ３は、それぞれ互いに独立して、−ＣＦ２−Ｏ−もしくは−Ｏ−ＣＦ２−を表し、好ましくは、Ｚ２は−ＣＦ２−Ｏ−であり、かつＺ３は−Ｏ−ＣＦ２−であるかもしくはその逆であり、またはＺ２は−ＣＯ−Ｏ−であり、かつＺ３は−Ｏ−ＣＯ−であるかもしくはその逆であり、最も好ましくは、Ｚ２は−ＣＦ２−Ｏ−であり、かつＺ３は−Ｏ−ＣＦ２−であるか、またはＺ２は−ＣＯ−Ｏ−であり、かつＺ３は−Ｏ−ＣＯ−である。
【００５８】
１つの実施形態では、１個以上の１，４−フェニレンを含むコアの代わりにシクロヘキシレンコアを有する反応性メソゲンを使用することが好ましい。このことは、一般にＵＶ照射に対する、とりわけ重合中に使用されるＵＶ照射に対する安定性の点で有利でありうる。結果得られるポリマー安定化相、すなわち複合系は、改善されたまたは十分に高い電圧保持率（ＶＨＲ）を有している。
【００５９】
さらに、フルオロフェニル液晶化合物を含む液体の液晶ホストと組み合わせてシクロヘキシレン反応性メソゲンを使用することによって、このホストが反応性メソゲンによって効果的に安定化されることで、先進デバイスに使用するために特に有益である高いＶＨＲが生じることも見出された。
【００６０】
１つの実施形態では、本発明による液晶媒体は、上記の式Ｉの１種以上の化合物を含む。別の実施形態では、本発明による液晶媒体は、上記の式ＩＩの１種以上の化合物を含む。更なる実施形態では、本発明による液晶媒体は、上記の式ＩＩＩの１種以上の化合物を含む。
【００６１】
しかしながら、より好ましくは、本発明による液晶媒体は、
−  式Ｉの１種以上の化合物および
−  式ＩＩの１種以上の化合物
または
−  式Ｉの１種以上の化合物および
−  式ＩＩＩの１種以上の化合物
または
−  式ＩＩの１種以上の化合物および
−  式ＩＩＩの１種以上の化合物
または、最も好ましくは、
−  式Ｉの１種以上の化合物および
−  式ＩＩの１種以上の化合物および
−  式ＩＩＩの１種以上の化合物
を含む。
【００６２】
追加的に、本発明に従って使用される液晶媒体は、特定の実施形態では、好ましくは、式ＩＶの１種以上の化合物を含む：
【化３２】
2019512023.tif 000044
式中、
【化３３】
2019512023.tif 000045
は、
【化３４】
2019512023.tif 000046
を示し、好ましくは、
【化３５】
2019512023.tif 000047
を示し、特に好ましくは、
【化３６】
2019512023.tif 000048
を示し、
Ｌ４は、１〜６個のＣ原子を有するアルキル、３〜６個のＣ原子を有するシクロアルキルまたは４〜６個のＣ原子を有するシクロアルケニル、好ましくはＣＨ３、Ｃ２Ｈ５、ｎ−Ｃ３Ｈ７（−（ＣＨ２）２ＣＨ３）、ｉ−Ｃ３Ｈ７（−ＣＨ（ＣＨ３）２）、シクロプロピル、シクロブチル、シクロヘキシル、シクロペンタ−１−エニルまたはシクロヘキサ−１−エニル、特に好ましくはＣＨ３、Ｃ２Ｈ５、シクロプロピルまたはシクロブチルを表し、
Ｘ４は、Ｈ、１〜３個のＣ原子を有するアルキルまたはハロゲン、好ましくはＨ、ＦもしくはＣｌ、特に好ましくはＨもしくはＦ、最も好ましくはＦを表し、
Ｒ４１〜Ｒ４４は、互いに独立して、それぞれ１〜１５個のＣ原子を有する非フッ素化アルキルもしくは非フッ素化アルコキシ、それぞれ２〜１５個のＣ原子を有する非フッ素化アルケニル、非フッ素化アルケニルオキシもしくは非フッ素化アルコキシアルキル、またはそれぞれ１５個までのＣ原子を有するシクロアルキル、アルキルシクロアルキル、シクロアルケニル、アルキルシクロアルケニル、アルキルシクロアルキルアルキルもしくはアルキルシクロアルケニルアルキル、あるいはまたＲ４３およびＲ４４のうちの一方または両方ともＨを表し、
好ましくは、Ｒ４１およびＲ４２は、互いに独立して、それぞれ１〜７個のＣ原子を有する非フッ素化アルキルもしくは非フッ素化アルコキシ、またはそれぞれ２〜７個のＣ原子を有する非フッ素化アルケニル、非フッ素化アルケニルオキシもしくは非フッ素化アルコキシアルキルを表し、
特に好ましくは、Ｒ４１は、１〜７個のＣ原子を有する非フッ素化アルキル、またはそれぞれ２〜７個のＣ原子を有する非フッ素化アルケニル、非フッ素化アルケニルオキシもしくは非フッ素化アルコキシアルキルを表し、
特に好ましくは、Ｒ４２は、それぞれ１〜７個のＣ原子を有する非フッ素化アルキルまたは非フッ素化アルコキシを表し、かつ
好ましくは、Ｒ４３およびＲ４４は、Ｈ、１〜５個のＣ原子を有する非フッ素化アルキル、３〜７個のＣ原子を有する非フッ素化シクロアルキルもしくはシクロアルケニル、それぞれ４〜１２個のＣ原子を有する非フッ素化アルキルシクロヘキシルもしくは非フッ素化シクロヘキシルアルキル、または５〜１５個のＣ原子を有する非フッ素化アルキルシクロヘキシルアルキル、より好ましくはシクロプロピル、シクロブチルもしくはシクロヘキシルを表し、さらにより好ましくは、Ｒ４３およびＲ４４のうちの少なくとも一方は、ｎ−アルキル、特に好ましくはメチル、エチルまたはｎ−プロピルを表し、他方のものは、Ｈまたはｎ−アルキル、特に好ましくはＨ、メチル、エチルまたはｎ−プロピルを表す。
【００６３】
好ましくは、液晶媒体は、好ましくは２０μｍ−１以上、より好ましくは４０μｍ−１以上、さらにより好ましくは６０μｍ−１以上の範囲、最も好ましくは８０μｍ−１以上２６０μｍ−１以下の範囲の絶対値のらせん誘起力（ＨＴＰ）を有する１種以上のキラルドーパントを含有する。
【００６４】
したがって、好ましい実施形態では、１種以上のキラル化合物から成るキラル成分が、本出願によるメソゲン媒体中に追加的に存在してよい。使用されるこのキラル成分のキラル化合物は、存在する場合、好ましくは高い絶対値のＨＴＰを有する。それらは一般的に比較的低い濃度でメソゲン基礎混合物に添加されるのでキラルドーパントとも呼ばれる。それらは好ましくはアキラル成分に良好な溶解性を有する。それらは、コレステリックピッチが光の波長よりもはるかに小さい小さな値を有する限り、メソゲン媒体のメソゲン特性または液晶特性を損なわないか、または損なったとしても僅かな程度である。しかしながら、コレステリックピッチが光の波長のオーダーである場合には、それらはコレステリック相の構造とは全く異なる構造を有するブルー相を誘発する。２種以上のキラル化合物が用いられる場合、それらは同一または反対の回転方向および同一または反対のねじれ温度依存性を有することができる。
【００６５】
Ｍｅｒｃｋ  ＫＧａＡより市販用の液晶混合物ＭＬＣ−６８２８においては、２０μｍ−１以上、とりわけ４０μｍ−１以上、特に好ましくは７０μｍ−１以上のＨＴＰを有するキラル化合物が特に好ましい。
【００６６】
本発明の好ましい実施形態では、キラル成分は、すべてが同じＨＴＰの符号を有する２種以上のキラル化合物から成る。
【００６７】
個々の化合物のＨＴＰの温度依存性は、高くても低くてもよい。媒体のピッチの温度依存性は、ＨＴＰの異なる温度依存性を有する化合物を対応する比率で混合することによって補償することができる。
【００６８】
光学活性成分については、多数のキラルドーパントが当業者に入手可能であり、例えば、コレステリルノナノエート、Ｒ／Ｓ−８１１、Ｒ／Ｓ−１０１１、Ｒ／Ｓ−２０１１、Ｒ／Ｓ−３０１１、Ｒ／Ｓ−４０１１、Ｂ（ＯＣ）２Ｃ＊Ｈ−Ｃ−３またはＣＢ１５（すべてＭｅｒｃｋ  ＫＧａＡ，ダルムシュタット在）などのいくつかは商業的に入手可能である。
【００６９】
特に適切なキラルドーパントは、１個以上のキラル基および１個以上のメソゲン基、またはキラル基と共にメソゲン基を形成する１個以上の芳香族または脂環式基を含有する化合物である。
【００７０】
適切なキラル基は、例えば、キラル分枝炭化水素基、キラルエタンジオール、ビナフトールまたはジオキソラン、さらには、糖誘導体、糖アルコール、糖酸、乳酸、キラル置換グリコール、ステロイド誘導体、テルペン誘導体、アミノ酸または少数の、好ましくは１〜５種のアミノ酸の配列から成る群から選択される一価または多価キラル基である。
【００７１】
好ましいキラル基は、グルコース、マンノース、ガラクトース、フルクトース、アラビノースおよびデキストロースなどの糖誘導体；例えば、ソルビトール、マンニトール、イジトール、ガラクチトールまたはそれらの無水誘導体などの糖アルコール、とりわけ、ジアンヒドロソルビド（１，４：３，６−ジアンヒドロ−Ｄ−ソルビド、イソソルビド）、ジアンヒドロマンニトール（イソソルビトール）またはジアンヒドロイジトール（イソイジトール）などのジアンヒドロヘキシトール；例えば、グルコン酸、グロン酸およびケトグロン酸などの糖酸；例えば、１個以上のＣＨ２基がアルキルもしくはアルコキシで置換されているモノもしくはオリゴエチレンまたはプロピレングリコールなどのキラル置換グリコール基；例えば、アラニン、バリン、フェニルグリシンもしくはフェニルアラニンなどのアミノ酸、または１〜５種のこれらのアミノ酸の配列；例えば、コレステリルまたはコール酸基などのステロイド誘導体；例えば、メンチル、ネオメンチル、カンフェイル、ピネイル、テルピネイル、イソロンギホリル、フェンキル、カレイル、ミルテニル、ノピル、ゲラニイル、リナロイル、ネリル、シトロネリルまたはジヒドロシトロネリルなどのテルペン誘導体である。
【００７２】
適切なキラル基およびメソゲンキラル化合物は、例えば、独国特許出願公開第３４２５５０３号明細書（ＤＥ３４２５５０３）、独国特許出願公開第３５３４７７７号明細書（ＤＥ３５３４７７７）、独国特許出願公開第３５３４７７８号明細書（ＤＥ３５３４７７８）、独国特許出願公開第３５３４７７９号明細書（ＤＥ３５３４７７９）および独国特許出願公開第３５３４７８０号明細書（ＤＥ３５３４７８０）、独国特許出願公開第４３４２２８０号明細書（ＤＥ４３４２２８０）、欧州特許出願公開第０１０３８９４１号明細書（ＥＰ０１０３８９４１）ならびに独国特許出願公開第１９５４１８２０号明細書（ＤＥ１９５４１８２０）に記載されている。
【００７３】
本発明に従って好ましく使用されるキラル化合物は、下記に示される式から成る群から選択される。
【００７４】
以下の式Ａ−Ｉ〜Ａ−ＩＩＩの化合物から成る群から選択されるドーパントが特に好ましい：
【化３７】
2019512023.tif 000049
式中、
Ｒａ１１およびＲａ１２は、互いに独立して、２〜９個のＣ原子、好ましくは７個までのＣ原子を有するアルキル、オキサアルキルまたはアルケニルであり、かつＲａ１１は、代替的にメチルまたは１〜９個のＣ原子を有するアルコキシであり、好ましくは、両方がアルキル、好ましくはｎ−アルキルであり、
Ｒａ２１およびＲａ２２は、互いに独立して、１〜９個のＣ原子、好ましくは７個までのＣ原子を有するアルキルまたはアルコキシ、２〜９個のＣ原子、好ましくは７個までのＣ原子を有するオキサアルキル、アルケニルまたはアルケニルオキシであり、好ましくは、両方がアルキル、好ましくはｎ−アルキルであり、
Ｒａ３１およびＲａ３２は、互いに独立して、２〜９個のＣ原子、好ましくは７個までのＣ原子を有するアルキル、オキサアルキルまたはアルケニルであり、かつＲａ１１は、代替的にメチルまたは１〜９個のＣ原子を有するアルコキシであり、好ましくは、両方がアルキル、好ましくはｎ−アルキルである。
【００７５】
以下の式の化合物から成る群から選択されるドーパントが特に好ましい：
【化３８】
2019512023.tif 000050
【００７６】
更なる好ましいドーパントは、以下の式Ａ−ＩＶ：
【化３９】
2019512023.tif 000051
［式中、基
【化４０】
2019512023.tif 000052
は、
【化４１】
2019512023.tif 000053
好ましくはジアンヒドロソルビトールである］のイソソルビド、イソマンニトールまたはイソイジトールの誘導体、
および、例えば、ジフェニルエタンジオール（ヒドロベンゾイン）、とりわけ、以下の式Ａ−Ｖ：
【化４２】
2019512023.tif 000054
［式中、
【化４３】
2019512023.tif 000055
は、それぞれ互いに独立して、Ｌで一置換、二置換もしくは三置換されていてもよい１，４−フェニレン、または１，４−シクロヘキシレンであり、
Ｌは、Ｈ、Ｆ、Ｃｌ、ＣＮまたは１〜７個のＣ原子を有する任意にハロゲン化されたアルキル、アルコキシ、アルキルカルボニル、アルコキシカルボニルもしくはアルコキシカルボニルオキシであり、
ｃは、０または１であり、
Ｚ０は、−ＣＯＯ−、−ＯＣＯ−、−ＣＨ２ＣＨ２−または単結合であり、かつ
Ｒ０は、１〜１２個のＣ原子を有するアルキル、アルコキシ、アルキルカルボニル、アルコキシカルボニルまたはアルキルカルボニルオキシである］のメソゲンヒドロベンゾイン誘導体（示されていないが、（Ｒ，Ｓ）、（Ｓ，Ｒ）、（Ｒ，Ｒ）および（Ｓ，Ｓ）エナンチオマーを含む）などのキラルエタンジオールである。
【００７７】
式Ａ−ＩＶの化合物は、国際公開第９８／００４２８号（ＷＯ９８／００４２８）に記載されている。式Ａ−Ｖの化合物は、英国特許出願公開第２３２８２０７号明細書（ＧＢ−Ａ−２，３２８，２０７）に記載されている。
【００７８】
非常に特に好ましいドーパントは、国際公開第０２／９４８０５号（ＷＯ０２／９４８０５）に記載されるキラルビナフチル誘導体、国際公開第０２／３４７３９号（ＷＯ０２／３４７３９）に記載されるキラルビナフトールアセタール誘導体、国際公開第０２／０６２６５号（ＷＯ０２／０６２６５）に記載されるキラルＴＡＤＤＯＬ誘導体、ならびに国際公開第０２／０６１９６号（ＷＯ０２／０６１９６）および国際公開第０２／０６１９５号（ＷＯ０２／０６１９５）に記載される少なくとも１個のフッ素化された架橋基および末端または中心のキラル基を有するキラルドーパントである。
【００７９】
式Ａ−ＶＩのキラル化合物が特に好ましい：
【化４４】
2019512023.tif 000056
式中、
Ｘ１、Ｘ２、Ｙ１およびＹ２は、それぞれ互いに独立して、Ｆ、Ｃｌ、Ｂｒ、Ｉ、ＣＮ、ＳＣＮ、ＳＦ５、１〜２５個のＣ原子を有する直鎖もしくは分枝鎖のアルキル（該基は、Ｆ、Ｃｌ、Ｂｒ、ＩもしくはＣＮで一置換もしくは多置換されていてよく、ここでさらに、１個以上の隣接していないＣＨ２基は、Ｏおよび／またはＳ原子が互いに直接連結しないように、それぞれ互いに独立して、−Ｏ−、−Ｓ−、−ＮＨ−、ＮＲ０−、−ＣＯ−、−ＣＯＯ−、−ＯＣＯ−、−ＯＣＯＯ−、−Ｓ−ＣＯ−、−ＣＯ−Ｓ−、−ＣＨ＝ＣＨ−もしくは−Ｃ≡Ｃ−で置き換えられていてよい）、重合性基または２０個までのＣ原子を有するシクロアルキルもしくはアリール（該基は、ハロゲン、好ましくはＦで、または重合性基で任意に一置換もしくは多置換されていてよい）であり、
ｘ１およびｘ２は、それぞれ互いに独立して、０、１または２であり、
ｙ１およびｙ２は、それぞれ互いに独立して、０、１、２、３または４であり、
Ｂ１およびＢ２は、それぞれ互いに独立して、芳香族または完全もしくは部分飽和脂肪族６員環（ここで、１個以上のＣＨ基は、Ｎ原子で置き換えられていてよく、かつ１個以上の隣接していないＣＨ２基は、Ｏおよび／またはＳで置き換えられていてよい）であり、
Ｗ１およびＷ２は、それぞれ互いに独立して、−Ｚ１−Ａ１−（Ｚ２−Ａ２）ｍ−Ｒであり、かつ２つのうちの一方は、代替的にＲ１またはＡ３であり、ここで、両方が同時にＨではなく、または
【化４５】
2019512023.tif 000057
は、
【化４６】
2019512023.tif 000058
であり、
Ｕ１およびＵ２は、それぞれ互いに独立して、ＣＨ２、Ｏ、Ｓ、ＣＯまたはＣＳであり、  Ｖ１およびＶ２は、それぞれ互いに独立して、（ＣＨ２）ｎ（ここで、１〜４個の隣接していないＣＨ２基は、Ｏおよび／またはＳで置き換えられていてよい）であり、かつＶ１およびＶ２の一方は単結合であり、
【化４７】
2019512023.tif 000059
が、
【化４８】
2019512023.tif 000060
である場合、両方が単結合であり、
Ｚ１およびＺ２は、それぞれ互いに独立して、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０−ＣＯ−、−Ｏ−ＣＨ２−、−ＣＨ２−Ｏ−、−Ｓ−ＣＨ２−、−ＣＨ２−Ｓ−、−ＣＦ２−Ｏ−、−Ｏ−ＣＦ２−、−ＣＦ２−Ｓ−、−Ｓ−ＣＦ２−、−ＣＨ２−ＣＨ２−、−ＣＦ２−ＣＨ２−、−ＣＨ２−ＣＦ２−、−ＣＦ２−ＣＦ２−、−ＣＨ＝Ｎ−、−Ｎ＝ＣＨ−、−Ｎ＝Ｎ−、−ＣＨ＝ＣＨ−、−ＣＦ＝ＣＨ−、−ＣＨ＝ＣＦ−、−ＣＦ＝ＣＦ−、−Ｃ≡Ｃ−、これらの基の２個の組合せ（ここで、２個のＯおよび／またはＳおよび／またはＮ原子は、互いに直接結合していない）、好ましくは、−ＣＨ＝ＣＨ−ＣＯＯ−、または−ＣＯＯ−ＣＨ＝ＣＨ−、または単結合であり、
Ａ１、Ａ２およびＡ３は、それぞれ互いに独立して、１，４−フェニレン（ここで、１個または２個の隣接していないＣＨ基は、Ｎで置き換えられていてよい）、１，４−シクロヘキシレン（ここで、１個または２個の隣接していないＣＨ２基は、Ｏおよび／またはＳで置き換えられていてよい）、１，３−ジオキソラン−４，５−ジイル、１，４−シクロヘキセニレン、１，４−ビシクロ［２．２．２］オクチレン、ピペリジン−１，４−ジイル、ナフタレン−２，６−ジイル、デカヒドロナフタレン−２，６−ジイルまたは１，２，３，４−テトラヒドロナフタレン−２，６−ジイル（ここで、これらの各基は、Ｌで一置換もしくは多置換されていてよい）であり、加えて、Ａ１は単結合であり、
Ｌは、ハロゲン原子、好ましくは、Ｆ、ＣＮ、ＮＯ２、１〜７個の炭素原子を有するアルキル、アルコキシ、アルキルカルボニル、アルコキシカルボニルまたはアルコキシカルボニルオキシ（ここで、１個以上のＨ原子は、ＦまたはＣｌで置き換えられていてよい）であり、
ｍは、それぞれの場合に独立して、０、１、２または３であり、かつ
ＲおよびＲ１は、それぞれ互いに独立して、Ｈ、Ｆ、Ｃｌ、Ｂｒ、Ｉ、ＣＮ、ＳＣＮ、ＳＦ５、それぞれ１個もしくは３個〜２５個のＣ原子を有する直鎖もしくは分枝鎖のアルキル（該基は、Ｆ、Ｃｌ、Ｂｒ、ＩまたはＣＮで任意に一置換または多置換されていてよく、ここで、１個以上の隣接していないＣＨ２基は、−Ｏ−、−Ｓ−、−ＮＨ−、−ＮＲ０−、−ＣＯ−、−ＣＯＯ−、−ＯＣＯ−、−Ｏ−ＣＯＯ−、−Ｓ−ＣＯ−、−ＣＯ−Ｓ−、−ＣＨ＝ＣＨ−または−Ｃ≡Ｃ−で置き換えられていてよく、ここで、２個のＯおよび／またはＳ原子は、互いに直接結合されていない）または重合性基である。
【００８０】
式Ａ−ＶＩ−１
【化４９】
2019512023.tif 000061
のキラルビナフチル誘導体、とりわけ以下の式Ａ−ＶＩ−１ａ〜Ａ−ＶＩ−１ｃ：
【化５０】
2019512023.tif 000062
［式中、
環ＢおよびＺ０は、式Ａ−ＩＶで定義されるとおりであり、
Ｒ０は、式Ａ−ＩＶで定義されるとおりであるか、Ｈまたは１〜４個のＣ原子を有するアルキルであり、かつ
ｂは、０、１または２であり、かつ
Ｚ０は、とりわけ、−ＯＣＯ−または単結合である］から選択されるものが特に好ましい。
【００８１】
さらに、式Ａ−ＶＩ−２
【化５１】
2019512023.tif 000063
のキラルビナフチル誘導体、とりわけ、以下の式Ａ−ＶＩ−２ａ〜Ａ−ＶＩ−２ｆ：
【化５２】
2019512023.tif 000064
［式中、Ｒ０は、式Ａ−ＶＩで定義されるとおりであり、かつＸは、Ｈ、Ｆ、Ｃｌ、ＣＮまたはＲ０、好ましくはＦである］から選択されるものが特に好ましい。
【００８２】
キラルドーパントの濃度、またはＬＣ媒体中でのキラルドーパントの合計濃度は、好ましくは０．０５％以上〜５％以下、より好ましくは０．１％以上〜１％以下、最も好ましくは０．２％以上０．８％以下の範囲にある。これらの好ましい濃度範囲は、とりわけ、キラルドーパントＳ−２０１１またはその鏡像異性体Ｒ−２０１１（両方ともＭｅｒｃｋ  ＫＧａＡ社製）ならびに同一または同様のＨＴＰを有するキラルドーパントに適用される。Ｓ−２０１１と比較して高いまたは低い絶対値を有するキラルドーパントについては、Ｓ−２０１１のＨＴＰ値に対するそれらのＨＴＰ値の比に応じて、これらの好ましい濃度を比例して減少または増加させてよい。
【００８３】
本出願に従った液晶媒体は、好ましくは、全体で５％〜７０％、より好ましくは５％〜６０％、特に好ましくは３０％〜５０％の式Ｉの化合物を含む。
【００８４】
本出願に従った液晶媒体は、好ましくは、全体で２０％〜８０％、より好ましくは３０％〜７０％、特に好ましくは３５％〜６５％の式ＩＩの化合物を含む。
【００８５】
本出願に従った液晶媒体は、好ましくは、全体で５％〜４５％、より好ましくは１０％〜４０％、特に好ましくは１５％〜３５％の式ＩＩＩの化合物を含む。
【００８６】
液晶媒体がそれぞれの場合に式Ｉ、ＩＩおよびＩＩＩの１種以上の化合物を含む本発明の好ましい実施形態では、式Ｉの化合物の濃度は、好ましくは４５％〜１００％、より好ましくは５０％〜１００％、特に好ましくは５５％〜１００％である。
【００８７】
式ＩＩの化合物の濃度は、好ましくは１％〜２０％、より好ましくは２％〜１５％、特に好ましくは３％〜１０％であり、かつ式ＩＩＩの化合物の濃度は、好ましくは１％〜３０％、より好ましくは５％〜２５％、特に好ましくは５％〜２０％である。
【００８８】
液晶媒体がそれぞれの場合に式Ｉ、ＩＩおよびＩＩＩの１種以上の化合物を含む本発明の更なる好ましい実施形態では、式Ｉの化合物の濃度は、好ましくは１５％〜４０％、より好ましくは２０％〜３５％、特に好ましくは２５％〜３０％であり、式ＩＩの化合物の濃度は、好ましくは１０％〜３５％、より好ましくは１５％〜３０％、特に好ましくは２０％〜２５％であり、式ＩＩＩの化合物の濃度は、好ましくは２５％〜５０％、より好ましくは３０％〜４５％、特に好ましくは３５％〜４０％である。
【００８９】
液晶媒体がそれぞれの場合に式ＩおよびＩＩの１種以上の化合物を含むが、式ＩＩＩの化合物は最大でも５％、好ましくは全く含まない本発明の好ましい実施形態では、式Ｉの化合物の濃度は、好ましくは１０％〜５０％、より好ましくは２０％〜４０％、特に好ましくは２５％〜３５％であり、式ＩＩの化合物の濃度は、好ましくは４０％〜７０％、より好ましくは５０％〜６５％、特に好ましくは５５％〜６０％であり、式ＩＩＩの化合物の濃度は、好ましくは１％〜４％、より好ましくは１％〜３％、特に好ましくは０％である。
【００９０】
本出願に従った液晶媒体は、特に好ましくは、全体で５０％〜８０％、より好ましくは５５％〜７５％、特に好ましくは５７％〜７０％の下記で定義される式Ｉ−１の化合物および／または全体で５％〜７０％、より好ましくは６％〜５０％、特に好ましくは８％〜２０％の下記で定義される式Ｉ−２およびＩ−３の化合物の群から選択される化合物、最も好ましくは式Ｉ−２および式Ｉ−３の両方の化合物を含む。
【００９１】
本出願に従った液晶媒体は、同様に好ましくは、全体で５％〜６０％、好ましくは１０％〜５０％、特に好ましくは７％〜２０％の式ＩＩの化合物を含む。
【００９２】
単一の同族化合物が使用される場合、これらの限定は、この同族体の濃度に対応し、その濃度は、好ましくは２％〜２０％、特に好ましくは１％〜１５％である。２種以上の同族体が使用される場合、個々の同族体の濃度は、同様に特に好ましくは、それぞれの場合に１％〜１５％である。
【００９３】
式Ｉ〜ＩＩＩの化合物には、それぞれの場合に、３よりも大きい誘電異方性を有する誘電的に正の化合物、３未満かつ−１．５超の誘電異方性を有する誘電的に中性の化合物、および−１．５以下の誘電異方性を有する誘電的に負の化合物が含まれる。
【００９４】
本発明の好ましい実施形態では、液晶媒体は、下記の式Ｉ−１およびＩ−２の化合物の群から選択される１種以上の式Ｉの化合物を含み、好ましくは同時に式Ｉ−１の１種以上の化合物と式Ｉ−２の１種以上の化合物とを含む。任意に、好ましくは１つの実施形態によれば、下記の式Ｉ−３の１種以上の化合物がさらに含まれる。特に好ましい実施形態では、式Ｉの化合物は、大部分が式Ｉ−１、Ｉ−２およびＩ−３の化合物から選択される１種以上の化合物から成り、より好ましくは本質的にそれらから成り、最も好ましくは完全にそれらから成る：
【化５３】
2019512023.tif 000065
式中、
Ｌ１は、ＨまたはＦ、好ましくはＨであり、かつ
他の基は、式Ｉについて上記で示されるそれぞれの意味を有し、好ましくは、
Ｒ１は、１〜７個のＣ原子を有する非フッ素化アルキルまたは２〜７個のＣ原子を有する非フッ素化アルケニルを表す。
【００９５】
本発明による媒体は、好ましくは、式Ｉ−１の１種以上の化合物を含み、該化合物は、より好ましくは、式Ｉ−ａ〜Ｉ−ｃの化合物の群から、さらにより好ましくは式Ｉ−１ｃの化合物の群から選択され、ここで、より好ましくは、式Ｉ−１の化合物は、大部分がそれらから成り、さらにより好ましくは本質的にそれらから成り、特に好ましくは完全にそれらから成る：
【化５４】
2019512023.tif 000066
式中、基は、式Ｉ−１について上記で示されるそれぞれの意味を有し、ここで、好ましくは、
Ｒ１は、非フッ素化アルキルまたは非フッ素化アルケニルを表す。
【００９６】
媒体は、好ましくは、式Ｉ−２の１種以上の化合物を含み、該化合物は、より好ましくは、式Ｉ−２ａ〜Ｉ−２ｄの化合物の群から、さらにより好ましくは式Ｉ−２ｄの化合物の群から選択され、ここで、好ましくは、式Ｉ−２の化合物は、大部分がそれらから成り、さらにより好ましくは本質的にそれらから成り、特に好ましくは完全にそれらから成る：
【化５５】
2019512023.tif 000067
式中、基は、式Ｉ−２について上記で示されるそれぞれの意味を有し、ここで、好ましくは、
Ｒ１は、非フッ素化アルキルまたは非フッ素化アルケニルを表す。
【００９７】
媒体は、好ましくは、式Ｉ−３の１種以上の化合物を含み、該化合物は、より好ましくは、式Ｉ−３ａ〜Ｉ−３ｄの化合物の群から、さらにより好ましくは式Ｉ−３ｃの化合物から選択され、ここで、好ましくは、式Ｉ−３の化合物は、それらより大部分が成り、さらにより好ましくはそれらより本質的に成り、特に好ましくはそれらより完全に成る：
【化５６】
2019512023.tif 000068
式中、基は、式Ｉ−３について上記で示されるそれぞれの意味を有し、ここで、好ましくは、
Ｒ１は、非フッ素化アルキルまたは非フッ素化アルケニルを表す。
【００９８】
本発明による媒体は、好ましくは、式ＩＩの１種以上の化合物を含み、該化合物は、より好ましくは、式ＩＩ−１〜ＩＩ−３の化合物の群から、さらにより好ましくは式ＩＩ−１およびＩＩ−２の化合物の群から選択され、ここで、好ましくは、式ＩＩの化合物は、大部分がそれらから成り、より好ましくは本質的にそれらから成り、特に好ましくは完全にそれらから成る：
【化５７】
2019512023.tif 000069
式中、基は、式ＩＩについて上記で示される意味を有し、好ましくは、
Ｒ２は、Ｈ、１〜７個のＣ原子を有する非フッ素化アルキルもしくはアルコキシまたは２〜７個のＣ原子を有する非フッ素化アルケニルを表し、かつ
【化５８】
2019512023.tif 000070
のうちの一方は、
【化５９】
2019512023.tif 000071
を表し、他方のものは、独立して、
【化６０】
2019512023.tif 000072
を表し、好ましくは、
Ｒ２は、ＣｎＨ２ｎ＋１またはＣＨ２＝ＣＨ−（ＣＨ２）ｚを表し、
ｎは、０〜１５の範囲、好ましくは１〜７、特に好ましくは１〜５の範囲の整数を表し、かつ
ｚは、０、１、２、３または４、好ましくは０または２を表す。
【００９９】
媒体は、好ましくは、式ＩＩ−１の１種以上の化合物を含み、該化合物は、より好ましくは、式ＩＩ−１ａ〜ＩＩ−１ｅの化合物の群から、さらにより好ましくは式ＩＩ−１ａおよびＩＩ−１ｂの化合物の群から、特に好ましくはＩＩ−１ｂの化合物の群から選択され、ここで、好ましくは、式ＩＩ−１の化合物は、大部分がそれらから成り、さらにより好ましくは本質的にそれらから成り、特に好ましくは完全にそれらから成る：
【化６１】
2019512023.tif 000073
式中、
Ｒ２は、上記で示される意味を有し、好ましくはＣｎＨ２ｎ＋１またはＣＨ２＝ＣＨ−（ＣＨ２）ｚを表し、
ｎは、互いに独立して、０〜１５の範囲、好ましくは１〜７、特に好ましくは１〜５の範囲の整数を表し、かつ
ｚは、０、１、２、３または４、好ましくは０または２を表す。
【０１００】
媒体は、好ましくは、式ＩＩ−２の１種以上の化合物を含み、該化合物は、より好ましくは、式ＩＩ−２ａ〜ＩＩ−２ｂの化合物の群から、さらにより好ましくは同時に式ＩＩ−２ａの１種以上の化合物と式ＩＩ−２ｂの１種以上の化合物とから選択され、ここで、好ましくは、式ＩＩ−２のこれらの化合物は、大部分がそれらから成り、さらにより好ましくは本質的にそれらから成り、特に好ましくは完全にそれらから成る：
【化６２】
2019512023.tif 000074
式中、
Ｒ２は、上記で示される意味を有し、好ましくはＣｎＨ２ｎ＋１またはＣＨ２＝ＣＨ−（ＣＨ２）ｚを表し、
ｎは、０〜１５の範囲、好ましくは１〜７、特に好ましくは１〜５の範囲の整数を表し、かつ
ｚは、０、１、２、３または４、好ましくは０または２を表す。
【０１０１】
媒体は、好ましくは、式ＩＩ−３の１種以上の化合物を含み、該化合物は、より好ましくは、式ＩＩ−３ａ〜ＩＩ−３ｃの化合物の群から、さらにより好ましくは式ＩＩ−３ａおよび式ＩＩ−３ｂの群から、特に好ましくは同時に式ＩＩ−３ａの１種以上の化合物と式ＩＩ−３ｂの１種以上の化合物とから選択され、ここで、好ましくは、式ＩＩ−３のこれらの化合物は、大部分がそれらから成り、さらにより好ましくは本質的にそれらから成り、特に好ましくは完全にそれらから成る：
【化６３】
2019512023.tif 000075
式中、
Ｒ２は、上記で示される意味を有し、好ましくはＣｎＨ２ｎ＋１またはＣＨ２＝ＣＨ−（ＣＨ２）ｚを表し、
ｎは、０〜１５の範囲、好ましくは１〜７、特に好ましくは１〜５の範囲の整数を表し、かつ
ｚは、０、１、２、３または４、好ましくは０または２を表す。
【０１０２】
媒体は、好ましくは、式ＩＩＩの１種以上の化合物を含み、該化合物は、より好ましくは、式ＩＩＩ−１〜ＩＩＩ−６の化合物の群から選択され、ここで、さらにより好ましくは、該化合物は、式ＩＩＩ−１、ＩＩＩ−２、ＩＩＩ−３およびＩＩＩ−４の化合物の群から、特に好ましくはＩＩＩ−１の化合物の群から選択され、ここで、好ましくは、式ＩＩＩの化合物は、大部分がそれらから成り、さらにより好ましくは本質的にそれらから成り、特に好ましくは完全にそれらから成る：
【化６４】
2019512023.tif 000076
式中、
Ｚ３１およびＺ３２は、互いに独立して、トランス−ＣＨ＝ＣＨ−またはトランス−ＣＦ＝ＣＦ−、好ましくはトランス−ＣＨ＝ＣＨ−を表し、ここで、式ＩＩＩ−６中、代替的にＺ３１およびＺ３２のうちの一方は、−Ｃ≡Ｃ−を表してよく、他方の基は、式ＩＩＩについて上記で示される意味を有し、かつ好ましくは、
Ｒ３は、Ｈ、１〜７個のＣ原子を有する非フッ素化アルキルもしくはアルコキシまたは２〜７個のＣ原子を有する非フッ素化アルケニルを表し、かつ
【化６５】
2019512023.tif 000077
のうちの一方、好ましくは、
【化６６】
2019512023.tif 000078
は、
【化６７】
2019512023.tif 000079
を表し、他方のものは、互いに独立して、
【化６８】
2019512023.tif 000080
を表し、好ましくは、
Ｒ３は、ＣｎＨ２ｎ＋１またはＣＨ２＝ＣＨ−（ＣＨ２）ｚを表し、
ｎは、０〜１５の範囲、好ましくは１〜７、特に好ましくは１〜５の範囲の整数を表し、かつ
ｚは、０、１、２、３または４、好ましくは０または２を表す。
【０１０３】
媒体は、好ましくは、式ＩＩＩ−１の１種以上の化合物を含み、該化合物は、より好ましくは、式ＩＩＩ−１ａ〜ＩＩＩ−１ｄの化合物の群から、さらにより好ましくは式ＩＩＩ−１ａおよび式ＩＩＩ−１ｂの化合物の群から選択され、特に好ましくは式ＩＩＩ−１ｂの化合物の群から選択され、ここで、好ましくは、式ＩＩＩ−１のこれらの化合物は、大部分がそれらから成り、さらにより好ましくは本質的にそれらから成り、特に好ましくは完全にそれらから成る：
【化６９】
2019512023.tif 000081
式中、
Ｒ３は、上記で示される意味を有し、好ましくはＣｎＨ２ｎ＋１またはＣＨ２＝ＣＨ−（ＣＨ２）ｚを表し、
ｎは、０〜１５の範囲、好ましくは１〜７、特に好ましくは１〜５の範囲の整数を表し、かつ
ｚは、０、１、２、３または４、好ましくは０または２を表す。
【０１０４】
媒体は、好ましくは、式ＩＩＩ−２の１種以上の化合物を含み、該化合物は、より好ましくは、式ＩＩＩ−２ａの化合物である：
【化７０】
2019512023.tif 000082
式中、
Ｒ３は、上記で示される意味を有し、好ましくはＣｎＨ２ｎ＋１またはＣＨ２＝ＣＨ−（ＣＨ２）ｚを表し、
ｎは、０〜１５の範囲、好ましくは１〜７、特に好ましくは１〜５の範囲の整数を表し、かつ
ｚは、０、１、２、３または４、好ましくは０または２を表す。
【０１０５】
媒体は、好ましくは、式ＩＩＩ−３の１種以上の化合物および／または式ＩＩＩ−４の１種以上の化合物を含む。
【０１０６】
媒体は、好ましくは、式ＩＩＩ−５の１種以上の化合物を含み、該化合物は、より好ましくは、式ＩＩＩ−５ａの化合物である：
【化７１】
2019512023.tif 000083
式中、
Ｒ３は、式ＩＩＩ−５について上記で示される意味を有し、好ましくはＣｎＨ２ｎ＋１を表し、ここで、
ｎは、０〜７の範囲、好ましくは１〜５の範囲の整数を表す。
【０１０７】
式ＩＩＩの更なる好ましい化合物は、以下の式の化合物である：
【化７２】
2019512023.tif 000084
式中、
ｎは、０〜７の範囲、好ましくは１〜５の範囲の整数を表す。
【０１０８】
本発明による更なる態様では、１種以上の多色性化合物と、上記の式Ｉ、ＩＩおよびＩＩＩの化合物の群から選択される１種以上の化合物と、加えて上記の重合性化合物の重合により得られるかまたは得ることができるポリマーとを含む液晶媒体を含む複合系が提供される。
【０１０９】
適切で好ましい重合方法は、例えば、熱誘発重合または光重合、好ましくは光重合、とりわけＵＶ光重合である。１種以上の開始剤を任意に添加してもよい。重合の適切な条件ならびに開始剤の適切な種類および量は、当業者に知られており、かつ文献に記載されている。フリーラジカル重合に適しているのは、例えば、好ましくは、商業的に入手可能な光開始剤Ｉｒｇａｃｕｒｅ１８４（登録商標）、Ｉｒｇａｃｕｒｅ３６９（登録商標）、Ｉｒｇａｃｕｒｅ６５１（登録商標）、Ｉｒｇａｃｕｒｅ７８４（登録商標）、とりわけＩｒｇａｃｕｒｅ８１９（登録商標）、Ｉｒｇａｃｕｒｅ９０７（登録商標）もしくはＩｒｇａｃｕｒｅ１３００（登録商標）（すべてＢＡＳＦ  ＳＥ社製）またはＤａｒｏｃｕｒｅ１１７３（登録商標）（Ｃｉｂａ  ＡＧ社製）である。開始剤が用いられる場合、その割合は、好ましくは０．００１〜５重量％、特に好ましくは０．００１〜１重量％である。
【０１１０】
本発明による重合性化合物は、開始剤を用いない重合にも適しており、このことは、例えば、材料費がより抑えられ、とりわけ、開始剤またはその分解生成物の考えられる残留量によるＬＣ媒体の汚染がより少なくなるなどの相当の利点を伴いうる。したがって、重合は、開始剤を添加せずに行うこともできる。したがって、ＬＣ媒体は、好ましい実施形態では、重合開始剤を含まない。
【０１１１】
重合性成分またはＬＣ媒体は、例えば、貯蔵または輸送中に、反応性メソゲン（ＲＭ）の望ましくない自発重合を防止するために１種以上の安定剤を含んでいてもよい。安定剤の適切な種類および量は、当業者に知られており、かつ文献に記載されている。特に適しているのは、例えば、Ｉｒｇａｎｏｘ（登録商標）シリーズ（Ｃｉｂａ社製）の商業的に入手可能な安定剤、例えば、Ｉｒｇａｎｏｘ（登録商標）１０７６などである。安定剤が用いられる場合、それらの割合は、ＲＭまたは重合性成分を含むＬＣ混合物の全量を基準として、好ましくは１０〜１０，０００ｐｐｍの範囲、より好ましくは５０〜２，０００ｐｐｍの範囲にあり、最も好ましくは０．２％または約０．２％である。
【０１１２】
好ましくは、混合物は、重合前に下記のとおり特性決定される。次いで、反応性成分が、１回の照射で、例えば１８０秒間重合され、結果得られる媒体が再び特性決定される。
【０１１３】
媒体の重合は、好ましくは、約３．０ｍＷ／ｃｍ２の実効出力を有するＵＶランプ、例えばダイマックス社のＢｌｕｅｗａｖｅ２００、３６５ｎｍ干渉フィルターで１８０秒間照射して行われる。重合は、試験用セル／アンテナデバイスにおいて直接行われる。ＵＶ誘発ホスト分解を最小限に抑えるために、適切なロングパスフィルター、例えばショット社のＧＧ３９５またはＧＧ４１０が有益に適用される。
【０１１４】
重合は、好ましくは室温で行われる。
【０１１５】
安定化を最大にする全体の照射時間は、指示された照射出力で典型的には１８０秒間である。更なる重合を、最適化された照射／温度プログラムに従って行うことができる。
【０１１６】
重合に先立つ媒体中での重合性化合物の合計濃度は、好ましくは１％〜２０％、より好ましくは２％〜１５％、最も好ましくは２％〜１０％の範囲にある。
【０１１７】
本発明の好ましい実施形態では、媒体は、３よりも大きい誘電異方性を有する式Ｉ−１の１種以上の誘電的に正の化合物を含む。
【０１１８】
媒体は、好ましくは、−１．５超３以下の範囲の誘電異方性を有する式Ｉ−２の１種以上の誘電的に中性の化合物を含む。
【０１１９】
本発明の好ましい実施形態では、媒体は、式ＩＩの１種以上の化合物を含む。
【０１２０】
本発明の更なる好ましい実施形態では、媒体は、式ＩＩＩの１種以上の化合物を含む。
【０１２１】
本発明に従って使用される液晶媒体、好ましくは該液晶媒体のネマチック成分は、好ましくは、５員および／または６員環を２個以下のみ有する化合物を１０％以下、好ましくは５％以下、より好ましくは２％以下、さらにより好ましくは１％以下で含み、とりわけ全く含まない。
【０１２２】
略称（頭字語）の定義は、同様に、表Ｄにおいて下記に示されるか、または表Ａ〜Ｃから明らかである。
【０１２３】
本発明に従った液晶媒体は、好ましくは、式Ｉ〜ＩＩＩの化合物の群から選択される化合物を含み、より好ましくは大部分がそれから成り、さらにより好ましくは本質的にそれらから成り、特に好ましくは完全にそれらから成る。
【０１２４】
本発明の好ましい実施形態では、液晶媒体は、大部分が、好ましくは式Ｉ〜ＩＩＩの化合物の群から選択されるイソチオシアネート化合物から成り、より好ましくは本質的にそれから成り、最も好ましくは完全にそれから成る。
【０１２５】
本発明の液晶媒体は、１種以上の重合性化合物を、１種以上の多色性化合物および上記の式Ｉ、ＩＩおよびＩＩＩの化合物の群から選択される１種以上の化合物と、任意に１種以上の更なる化合物および／または１種以上の添加剤と混合またはブレンドすることによって調製することができる。
【０１２６】
本発明による液晶媒体または複合系は、高周波技術用のコンポーネントに有益に使用することができる。
【０１２７】
したがって、本発明の別の態様は、本発明による液晶媒体または複合系を含む、高周波技術用のコンポーネントに関する。該コンポーネントは、マイクロ波領域での動作に好ましくは適しており、より好ましくはマイクロ波領域で動作可能な位相シフターまたはＬＣベースのアンテナ素子である。
【０１２８】
更なる態様では、本発明による１種以上のコンポーネントを含むマイクロ波アンテナアレイが提供される。
【０１２９】
これらのコンポーネントおよびデバイス中で、１種以上の多色性化合物を含む本発明の液晶媒体を、ＶＨＲを適切に維持または改善しながら、とりわけ、チューナビリティ、とりわけマイクロ波チューナビリティ、および／または損失パラメーターに有利にまたは適切に影響を及ぼすことによって有利に使用することができる。
【０１３０】
本出願では、「含む」という用語は、組成に関連して、対象となる実体、すなわち、媒体または成分が、好ましくは１０％以上、より好ましくは２０％以上の合計濃度で、指示された成分もしくは数種類の成分または化合物もしくは数種類の化合物を含むことを意味する。
【０１３１】
これと関連して、「大部分が〜から成る」という用語は、対象となる実体が、５５％以上、好ましくは６０％以上、特に好ましくは７０％以上の指示された成分もしくは数種類の成分または化合物もしくは数種類の化合物を含むことを意味する。
【０１３２】
これと関連して、「本質的に〜から成る」という用語は、対象となる実体が、８０％以上、好ましくは９０％以上、非常に好ましくは９５％以上の指示された成分もしくは数種類の成分または化合物もしくは数種類の化合物を含むことを意味する。
【０１３３】
これと関連して、「完全に〜から成る」という用語は、対象となる実体が、９８％以上、好ましくは９９％以上、特に好ましくは１００．０％の指示された成分もしくは数種類の成分または化合物もしくは数種類の化合物を含むことを意味する。
【０１３４】
上記に明示されていない他のメソゲン化合物も、任意成分として有利には本発明に従った媒体中で使用することができる。そのような化合物は当業者に知られている。
【０１３５】
好ましくは、媒体中での式Ｉ〜ＩＩＩの化合物の合計濃度は、８０％以上１００％以下の範囲、より好ましくは９０％以上１００％以下の範囲、最も好ましくは９５％以上１００％以下の範囲にある。
【０１３６】
好ましくは、媒体中での式Ｉ−３、より好ましくは式Ｉ−３ｃの化合物の合計濃度は、１０％以上４５％以下、より好ましくは１５％以上３５％以下、さらにより好ましくは２０％以上３３％以下、最も好ましくは２５％以上３０％以下の範囲にある。
【０１３７】
本発明に従った液晶媒体は、好ましくは９０℃以上の、より好ましくは１００℃以上の、さらにより好ましくは１２０℃以上の、さらに一層より好ましくは１５０℃以上の、特に好ましくは１７０℃以上の透明点を有する。
【０１３８】
本発明に従った媒体のネマチック相は、好ましくは、少なくとも２０℃以下９０℃以上に及ぶ。該相が１００℃以上まで、より好ましくは少なくとも０℃以下１２０℃以上、さらにより好ましくは少なくとも−１０℃以下１４０℃以上、特に少なくとも−２０℃以下１５０℃以上に及ぶことがより好ましい。
【０１３９】
本発明に従った液晶媒体のΔεは、１ｋＨｚおよび２０℃で、好ましくは１以上、より好ましくは２以上、特に好ましくは３以上である。
【０１４０】
本発明に従った液晶媒体のΔｎは、５８９ｎｍ（ＮａＤ）および２０℃で、好ましくは０．２００以上０．９０以下の範囲、より好ましくは０．２５０以上０．９０以下の範囲、さらにより好ましくは０．３００以上０．８５以下の範囲、特に好ましくは０．３５０以上０．８００以下の範囲にある。
【０１４１】
本発明の好ましい実施形態では、本発明に従った液晶媒体のΔｎは、好ましくは０．５０以上、より好ましくは０．５５以上である。
【０１４２】
本発明に従って、式Ｉの個々の化合物は、混合物全体の好ましくは１０％〜７０％、より好ましくは２０％〜６０％、さらにより好ましくは３０％〜５０％、特に好ましくは２５％〜４５％の合計濃度で使用される。
【０１４３】
式ＩＩの化合物は、混合物全体の好ましくは１％〜２０％、より好ましくは１％〜１５％、さらにより好ましくは２％〜１５％、特に好ましくは３％〜１０％の合計濃度で使用される。
【０１４４】
式ＩＩＩの化合物は、混合物全体の好ましくは１％〜６０％、より好ましくは５％〜５０％、さらにより好ましくは１０％〜４５％、特に好ましくは１５％〜４０％の合計濃度で使用される。
【０１４５】
液晶媒体は、好ましくは、全体で５０％〜１００％、より好ましくは７０％〜１００％、特に好ましくは８０％〜１００％、とりわけ９０％〜１００％の、式Ｉ、ＩＩおよびＩＩＩの化合物を含み、より好ましくは大部分がそれらの化合物から成り、特に好ましくは完全にそれらの化合物からなる。
【０１４６】
本出願では、誘電的に正という表現は、Δε＞３．０の化合物または成分を記載し、誘電的に中性という表現は、−１．５≦Δε≦３．０のものを記載し、誘電的に負という表現は、Δε＜−１．５のものを記載する。Δεは、１ｋＨｚの周波数および２０℃で決定される。それぞれの化合物の誘電異方性は、ネマチックホスト混合物中でのそれぞれの個々の化合物の１０％溶液の結果より決定される。ホスト混合物中でのそれぞれの化合物の溶解度が１０％未満の場合、濃度は５％に低下される。試験用混合物の容量は、ホメオトロピック配向を有するセルおよびホモジニアス配向を有するセルの両方において決定される。両タイプのセルのセル厚は、およそ２０μｍである。印加される電圧は、１ｋＨｚの周波数および典型的には０．５Ｖ〜１．０Ｖの実効値を有する矩形波であるが、常にそれぞれの試験用混合物の容量性閾値よりも低く選択される。
【０１４７】
Δεは（ε｜｜−ε⊥）と定義され、一方で、εａｖｅ．は（ε｜｜＋２ε⊥）／３である。
【０１４８】
誘電的に正の化合物のために使用されるホスト混合物は、混合物ＺＬＩ−４７９２であり、誘電的に中性および誘電的に負の化合物のために使用されるホスト混合物は、混合物ＺＬＩ−３０８６で、両方ともＭｅｒｃｋ  ＫＧａＡ社製（ドイツ国）である。化合物の比誘電率の絶対値は、目的の化合物を添加した際のホスト混合物のそれぞれの値の変化から決定される。これらの値は、目的の化合物の濃度１００％に外挿される。
【０１４９】
２０℃の測定温度でネマチック相を有する成分は、そのまま測定され、他のすべてのものは、化合物と同様に処理される。
【０１５０】
両方の場合において特に明記されない限り、本出願での閾値電圧という表現は、光学的閾値を指し、１０％相対コントラスト（Ｖ１０）のために示され、飽和電圧という表現は、光学的飽和を指し、９０％相対コントラスト（Ｖ９０）のために示される。フレデリクス閾値（ＶＦｒ）とも呼ばれる容量性閾値電圧（Ｖ０）は、明示的な記載がある場合にのみ用いられる場合にのみ使用される。
【０１５１】
本出願で示されるパラメーター範囲は、特に明記されない限り、すべて限界値を含む。
【０１５２】
互いに組み合わせた特性の各種範囲について示される異なる上限および下限値は、追加の好ましい範囲を生む。
【０１５３】
本出願を通じて、特に明記されない限り、以下の条件および定義が適用される。すべての濃度は重量パーセントで示され、それぞれの混合物全体に関し、すべての温度は摂氏（℃）で示され、すべての温度差は摂氏（℃）の差異で示される。すべての物理的特性は、「Ｍｅｒｃｋ  Ｌｉｑｕｉｄ  Ｃｒｙｓｔａｌｓ，Ｐｈｙｓｉｃａｌ  Ｐｒｏｐｅｒｔｉｅｓ  ｏｆ  Ｌｉｑｕｉｄ  Ｃｒｙｓｔａｌｓ」，Ｓｔａｔｕｓ  Ｎｏｖ．１９９７，Ｍｅｒｃｋ  ＫＧａＡ（ドイツ国）に従って決定され、特に明記されない限り、２０℃の温度で示される。光学異方性（Δｎ）は、５８９．３ｎｍの波長で決定される。誘電異方性（Δε）は１ｋＨｚの周波数で決定される。閾値電圧および他のすべての電気光学的特性も、Ｍｅｒｃｋ  ＫＧａＡ（ドイツ国）で製造された試験用セルを使用して決定される。Δεを決定するための試験用セルは、およそ２０μｍのセル厚を有する。電極は１．１３ｃｍ２の面積およびガードリングを有する円形ＩＴＯ電極である。配向層は、ホメオトロピック配向（ε｜｜）用には日産化学社製（日本国）ＳＥ−１２１１であり、ホモジニアス配向（ε⊥）用には日本合成ゴム社製（日本国）ポリイミドＡＬ−１０５４である。容量は０．３Ｖｒｍｓの電圧を有する正弦波を使用したＳｏｌａｔｒｏｎ１２６０周波数応答分析器を使用して決定される。電気光学的測定において使用される光は白色光である。Ａｕｔｒｏｎｉｃ−Ｍｅｌｃｈｅｒｓ社製（ドイツ国）から商業的に入手可能なＤＭＳ装置を使用した構成が使用される。特性電圧が、垂直観察のもとで決定された。閾値電圧（Ｖ１０）、中間灰色電圧（Ｖ５０）および飽和電圧（Ｖ９０）が、それぞれ１０％、５０％および９０％相対コントラストのために決定された。
【０１５４】
液晶媒体は、Ａ．Ｐｅｎｉｒｓｃｈｋｅ，Ｓ．Ｍｕｌｌｅｒ，Ｐ．Ｓｃｈｅｅｌｅ、Ｃ．Ｗｅｉｌ，Ｍ．Ｗｉｔｔｅｋ，Ｃ．Ｈｏｃｋ  ａｎｄ  Ｒ．Ｊａｋｏｂｙ：「Ｃａｖｉｔｙ  Ｐｅｒｔｕｒｂａｔｉｏｎ  Ｍｅｔｈｏｄ  ｆｏｒ  Ｃｈａｒａｃｔｅｒｉｚａｔｉｏｎ  ｏｆ  Ｌｉｑｕｉｄ  Ｃｒｙｓｔａｌｓ  ｕｐ  ｔｏ  ３５ＧＨｚ」，３４ｔｈＥｕｒｏｐｅａｎ  Ｍｉｃｒｏｗａｖｅ  Ｃｏｎｆｅｒｅｎｃｅ，Ａｍｓｔｅｒｄａｍ，ｐｐ．５４５−５４８に記載されるとおり、マイクロ波周波数範囲におけるそれらの特性に関して調査される。
【０１５５】
これに関しては、Ａ．Ｇａｅｂｌｅｒ，Ｆ．Ｇｏｌｄｅｎ、Ｓ．Ｍｕｌｌｅｒ，Ａ．Ｐｅｎｉｒｓｃｈｋｅ  ａｎｄ  Ｒ．Ｊａｋｏｂｙ「Ｄｉｒｅｃｔ  Ｓｉｍｕｌａｔｉｏｎ  ｏｆ  Ｍａｔｅｒｉａｌ  Ｐｅｒｍｉｔｔｉｖｉｔｅｓ（以下省略）」，１２ＭＴＣ２００９−Ｉｎｔｅｒｎａｔｉｏｎａｌ  Ｉｎｓｔｒｕｍｅｎｔａｔｉｏｎ  ａｎｄ  Ｍｅａｓｕｒｅｍｅｎｔ  Ｔｅｃｈｎｏｌｏｇｙ  Ｃｏｎｆｅｒｅｎｃｅ，Ｓｉｎｇａｐｏｒｅ，２００９年（ＩＥＥＥ），ｐｐ．４６３−４６７、および独国特許出願公開第１０２００４０２９４２９号明細書（ＤＥ１０２００４０２９４２９Ａ）も比較されたい。これらにも測定方法が同様に詳細に記載されている。
【０１５６】
液晶はポリテトラフルオロエチレン（ＰＴＦＥ）毛細管内に導入される。毛細管は１８０μｍの内径および３５０μｍの外径を有する。有効長は２．０ｃｍである。充填された毛細管は、共振周波数が３０ＧＨｚのキャビティの中心に導入される。このキャビティは、６．６ｍｍの長さ、７．１ｍｍの幅および３．６ｍｍの高さを有する。次いで、入力信号（ソース）が印加され、市販のベクトルネットワークアナライザを使用して出力信号の結果が記録される。
【０１５７】
液晶で充填された毛細管が有る状態での測定と、液晶で充填された毛細管が無い状態での測定との間の共振周波数およびＱ因子の変化が、Ａ．Ｐｅｎｉｒｓｃｈｋｅ，Ｓ．Ｍｕｌｌｅｒ，Ｐ．Ｓｃｈｅｅｌｅ，Ｃ．Ｗｅｉｌ，Ｍ．Ｗｉｔｔｅｋ，Ｃ．Ｈｏｃｋ  ａｎｄ  Ｒ．Ｊａｋｏｂｙ：「Ｃａｖｉｔｙ  Ｐｅｒｔｕｒｂａｔｉｏｎ  Ｍｅｔｈｏｄ  ｆｏｒ  Ｃｈａｒａｃｔｅｒｉｚａｔｉｏｎ  ｏｆ  Ｌｉｑｕｉｄ  Ｃｒｙｓｔａｌｓ  ｕｐ  ｔｏ  ３５ＧＨｚ」，３４ｔｈＥｕｒｏｐｅａｎ  Ｍｉｃｒｏｗａｖｅ  Ｃｏｎｆｅｒｅｎｃｅ，Ａｍｓｔｅｒｄａｍ，ｐｐ．５４５−５４８において、そこで記載されるとおり、等式１０および１１によって、対応する目標周波数で比誘電率および損失角を決定するために使用される。
【０１５８】
液晶のダイレクターに垂直および平行なコンポーネントの特性の値は、磁界中の液晶の配向によって得られる。このために永久磁石の磁界が使用される。磁界の強さは０．３５テスラである。磁石の配向が対応して設定され、次いで、対応して９０°回転される。
【０１５９】
好ましいコンポーネントは、位相シフター、バラクター、無線および電波アンテナアレイ、整合回路適応フィルターならびにその他である。
【０１６０】
本出願では、特に明記されない限り、化合物という用語は、１種の化合物および複数種の化合物の両方を意味する。
【０１６１】
本発明による液晶媒体は、好ましくは、上記で示される好ましい範囲のネマチック相を有している。本明細書中では、ネマチック相を有しているという表現は、一方ではスメクチック相および結晶化が対応する温度における低温で確認されないことを意味し、他方ではネマチック相からの加熱に際して透明化が起きないことを意味する。低温での調査は、流動粘度計において対応する温度で行なわれ、５μｍの層厚を有する試験用セルに少なくとも１００時間貯蔵して確認される。高温では、従来の方法によって毛細管中で透明点が測定される。
【０１６２】
さらに、本発明による液晶媒体は、好ましくは、可視域における、特に５８９．０ｎｍの波長での（すなわち、Ｎａ「Ｄ」線での）高い光学異方性値により特徴付けられる。５８９ｎｍでの複屈折率は、好ましくは０．２０以上、より好ましくは０．２５以上、さらにより好ましくは０．３０以上、さらに一層好ましくは０．４０以上、特に好ましくは０．４５以上である。加えて、複屈折率は、好ましくは０．８０以下である。
【０１６３】
好ましく用いられる液晶は、正の誘電異方性を有している。これは、好ましくは２以上、より好ましくは４以上、さらにより好ましくは６以上、特に好ましくは１０以上である。
【０１６４】
さらに、本発明による液晶媒体は、好ましくは、マイクロ波領域における高い異方性値により特徴付けられる。約８．３ＧＨｚでの複屈折率は、例えば、好ましくは０．１４以上、より好ましくは０．１５以上、さらにより好ましくは０．２０以上、さらに一層好ましくは０．２５以上、特に好ましくは０．３０以上である。加えて、複屈折率は、好ましくは０．８０以下である。
【０１６５】
マイクロ波領域における誘電異方性は、次のとおり定義される：
【数１】
2019512023.tif 000085
【０１６６】
チューナビリティ（τ）は、次のとおり定義される：
【数２】
2019512023.tif 000086
【０１６７】
材料品質（η）は、次のとおり定義される：
【数３】
2019512023.tif 000087
であり、ここで、最大誘電損失は、
【数４】
2019512023.tif 000088
である。
【０１６８】
好ましい液晶材料の材料品質（η）は、６以上、好ましくは８以上、より好ましくは１０以上である。
【０１６９】
対応するコンポーネントにおいて、好ましい液晶材料は、１５°／ｄＢ以上、好ましくは２０°／ｄＢ以上、より好ましくは３０°／ｄＢ以上、さらにより好ましくは４０°／ｄＢ以上、さらにより好ましくは５０°／ｄＢ以上、さらに一層特に好ましくは８０°／ｄＢ以上、特に好ましくは１００°／ｄＢ以上の位相シフター品質を有している。
【０１７０】
しかしながら、いくつかの実施形態では、負の値の誘電異方性を有する液晶も有利には使用することができる。
【０１７１】
用いられる液晶は、個々の物質または混合物のいずれかである。それらは、好ましくはネマチック相を有している。
【０１７２】
「アルキル」という用語は、好ましくは、１〜１５個の炭素原子を有する直鎖および分枝鎖のアルキル基、とりわけ直鎖の基であるメチル、エチル、プロピル、ブチル、ペンチル、ヘキシルおよびヘプチルを含む。２〜１０個の炭素原子を有する基が、一般的に好ましい。
【０１７３】
「アルケニル」という用語は、好ましくは、２〜１５個の炭素原子を有する直鎖および分枝鎖のアルケニル基、とりわけ直鎖の基を含む。特に好ましいアルケニル基は、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、とりわけＣ２〜Ｃ７−１Ｅ−アルケニル、Ｃ４〜Ｃ７−３Ｅ−アルケニルおよびＣ５〜Ｃ７−４−アルケニルである。更なる好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が、一般的に好ましい。
【０１７４】
「フルオロアルキル」という用語は、好ましくは、末端フッ素を有する直鎖の基、すなわち、フルオロメチル、２−フルオロエチル、３−フルオロプロピル、４−フルオロブチル、５−フルオロペンチル、６−フルオロヘキシルおよび７−フルオロヘプチルを含む。しかしながら、フッ素の他の位置が除外されるものではない。
【０１７５】
「オキサアルキル」または「アルコキシアルキル」という用語は、好ましくは、式ＣｎＨ２ｎ＋１−Ｏ−（ＣＨ２）ｍの直鎖の基を含み、式中、ｎおよびｍは、それぞれ互いに独立して、１〜１０を表す。好ましくは、ｎは１であり、かつｍは１〜６である。
【０１７６】
ビニル末端基を含有する化合物およびメチル末端基を含有する化合物が、典型的には低い回転粘度を有する。
【０１７７】
本出願では、高周波技術および超周波技術（ｈｙｐｅｒ−ｆｒｅｑｕｅｎｃｙ  ｔｅｃｈｎｏｌｏｇｙ）の両方は、１ＭＨｚ〜１ＴＨｚ、好ましくは１ＧＨｚ〜５００ＧＨｚ、より好ましくは２ＧＨｚ〜３００ＧＨｚ、特に好ましくは約５ＧＨｚ〜１５０ＧＨｚの範囲の周波数を有する用途を表す。
【０１７８】
本発明に従った液晶媒体は、通常の濃度で更なる添加剤およびキラルドーパントを含むことができる。これらの更なる構成成分の合計濃度は、混合物全体を基準として０％〜１０％、好ましくは０．１％〜６％の範囲にある。使用される個々の化合物の濃度は、それぞれ好ましくは０．１％〜３％の範囲にある。これらおよび類似の添加剤の濃度は、本出願では、液晶媒体の液晶成分および液晶化合物の値および濃度範囲を引合いに出す場合は考慮されない。
【０１７９】
好ましくは、本発明による媒体は、そのコレステリックピッチを調整するために、キラルドーパントとして１種類以上のキラル化合物を含む。本発明による媒体中でのそれらの合計濃度は、好ましくは０．０５％〜１５％、より好ましくは１％〜１０％、最も好ましくは２％〜６％の範囲にある。
【０１８０】
任意に、本発明による媒体は、物理的特性を調整するために、更なる液晶化合物を含んでいてもよい。そのような化合物は専門家に知られている。本発明による媒体中でのそれらの濃度は、好ましくは０％〜３０％、より好ましくは０．１％〜２０％、最も好ましくは１％〜１５％である。
【０１８１】
応答時間は、電気光学的応答の相対チューニングまたは相対コントラストが０％〜９０％に変化する時間（ｔ９０−ｔ０）の立ち上がり時間（τｏｎ）（すなわち、遅延時間（ｔ１０−ｔ０）を含む）、電気光学的応答の相対チューニングまたは相対コントラストが１００％から１０％に戻って変化する時間（ｔ１００−ｔ１０）の減衰時間（τｏｆｆ）および全体応答時間（τｔｏｔａｌ＝τｏｎ＋τｏｆｆ）としてそれぞれ求められる。
【０１８２】
本発明による液晶媒体は、複数種の化合物、好ましくは３〜３０種、より好ましくは４〜２０種、非常に好ましくは４〜１６種の化合物から成る。これらの化合物は、慣用的な方法で混合される。一般に、より少ない量で使用される化合物の所望量が、より多い量で使用される化合物に溶解される。より高い濃度で使用される化合物の透明点よりも温度が高い場合には、溶解プロセスの完了を観察することは特に容易である。しかしながら、他の慣用の手法において、例えば、化合物の同族または共融混合物であってもよい、例えば、いわゆるプレ混合物を使用するか、または構成成分自体がそのまま使用可能な混合物である、いわゆる「マルチボトル」系を使用して媒体を調製することも可能である。
【０１８３】
例えば、液晶の融点Ｔ（Ｃ，Ｎ）またはＴ（Ｃ，Ｓ）、スメクチック（Ｓ）相からネマチック（Ｎ）相への転移Ｔ（Ｓ，Ｎ）および透明点Ｔ（Ｎ，Ｉ）などのすべての温度は、摂氏（℃）で示される。すべての温度差は摂氏（℃）の差異で示される。
【０１８４】
本発明および特に以下の実施例では、メソゲン化合物の構造は、頭字語とも呼ばれる略語を用いて示される。これらの頭字語について、化学式は、下記の表Ａ〜Ｃを使用して以下のとおり省略される。すべての基ＣｎＨ２ｎ＋１、ＣｍＨ２ｍ＋１およびＣｌＨ２ｌ＋１またはＣｎＨ２ｎ−１、ＣｍＨ２ｍ−１およびＣｌＨ２ｌ−１は、それぞれの場合にｎ、ｍおよびｌ個のＣ原子を有する、直鎖アルキルまたはアルケニル、好ましくは１Ｅ−アルケニルをそれぞれ示す。表Ａは、化合物のコア構造の環要素に使用される符号を列挙するのに対し、表Ｂは、連結基を示す。表Ｃは、左手側または右手側の末端基の符号の意味を示す。表Ｄは、化合物の例示的な構造を、それらのそれぞれの略語と一緒に示す。
【０１８５】
【表１−１】
2019512023.tif 000089
【表１−２】
2019512023.tif 000090
【表１−３】
2019512023.tif 000091
【表１−４】
2019512023.tif 000092
【０１８６】
【表２】
2019512023.tif 000093
【０１８７】
【表３】
2019512023.tif 000094
ここで、ｎおよびｍは、それぞれ整数を示し、３つの点「．．．」は、この表の他の略語のプレースホルダーである。
【０１８８】
以下の表は、例示的な構造を、それらのそれぞれの略語と一緒に示す。これらは、略語の規則の意味を例示するために示される。それらはさらに、好ましく使用される化合物を示す。
【０１８９】
表Ｄ；例示的な構造
以下の例示的な構造は、特に好ましくは用いられる、末端−ＮＳＣ基を有する化合物である：
【０１９０】
【表４−１】
2019512023.tif 000095
【表４−２】
2019512023.tif 000096
【表４−３】
2019512023.tif 000097
【０１９１】
以下の例示的な構造は、好ましくは追加的に媒体中で使用される化合物である：
【表５】
2019512023.tif 000098
【０１９２】
以下の例示的な構造は、任意に用いられる、３つの６員環を有する補助化合物である：
【表６−１】
2019512023.tif 000099
【表６−２】
2019512023.tif 000100
【０１９３】
以下の例示的な構造は、任意に用いられる、４つの６員環を有する補助化合物である：
【表７】
2019512023.tif 000101
【０１９４】
追加的に用いられる誘電的に中性の化合物の例示的な構造：
【表８】
2019512023.tif 000102
【０１９５】
追加的に用いることができる更なる化合物の例示的な構造：
【表９−１】
2019512023.tif 000103
【０１９６】
【表９−２】
2019512023.tif 000104
【０１９７】
以下の表（表Ｅ）は、本発明に従ったメソゲン媒体中で二色性色素として使用されることができ、好ましくは二色性色素として使用される例示的な化合物を示す。
【０１９８】
【表１０−１】
2019512023.tif 000105
【表１０−２】
2019512023.tif 000106
【０１９９】
本発明に従ったメソゲン媒体は、好ましくは、表Ｅの化合物からなる群から選択される１種、より好ましくは２種、さらにより好ましくは３種以上の化合物を含む。１種以上の二色性色素は、好ましくは０．１％以上１５％以下、より好ましくは０．５％以上１０％以下、最も好ましくは１．０％以上８％以下の範囲の濃度で使用される。
【０２００】
以下の表（表Ｆ）は、本発明に従ったメソゲン媒体中での安定剤として使用することができる例示的な化合物を示す。媒体中でのこれらおよび類似の化合物の合計濃度は、好ましくは５％以下である。
【０２０１】
【表１１−１】
2019512023.tif 000107
【表１１−２】
2019512023.tif 000108
【表１１−３】
2019512023.tif 000109
【表１１−４】
2019512023.tif 000110
【０２０２】
本発明の好ましい実施形態では、メソゲン媒体は、表Ｆからの化合物の群から選択される１種以上の化合物を含む。
【０２０３】
以下の表（表Ｇ）は、本発明に従ったメソゲン媒体中でのキラルドーパント剤として好ましくは使用することができる例示的な化合物を示す。
【０２０４】
【表１２−１】
2019512023.tif 000111
【表１２−２】
2019512023.tif 000112
【表１２−３】
2019512023.tif 000113
【０２０５】
本発明の好ましい実施形態では、メソゲン媒体は、表Ｇからの化合物の群から選択される１種以上の化合物を含む。
【０２０６】
本出願に従ったメソゲン媒体は、好ましくは、上記表からの化合物からなる群から選択される２種以上、好ましくは４種以上の化合物を含む。
【０２０７】
本発明に従った液晶媒体は、好ましくは、表Ｄの化合物の群から選択される、３つ以上、好ましくは４つ以上の異なる式を有する７種以上、好ましくは８種以上の化合物を含む。
【０２０８】
以下の実施例は、本発明の単なる例示であり、決して本発明の範囲を限定するものとみなされるべきではない。本開示に照らせば、当業者には、その実施例および改変例またはそれらの均等物が明らかになるであろう。
【０２０９】
実施例
実施例１
基礎混合物
以下の表に示す組成および特性を有する液晶混合物Ｂ−１を調製し、その一般的な物理的特性および１９ＧＨｚでのマイクロ波コンポーネントへのその適用性に関して特性決定する。
【０２１０】
【表１３】
2019512023.tif 000114
【０２１１】
この混合物は、マイクロ波領域における用途、とりわけマイクロ波（ＭＷ）領域における位相シフターまたはＬＣベースのアンテナ素子用に適しており、かつ適切な応答時間を示す。
【０２１２】
実施例１．１〜１．３
混合物Ｂ−１を３つの部分に分ける。これらの３つの部分のそれぞれ一つに、上記の表Ｅに示す、ある濃度の二色性色素ＴＡＺＯ−１を添加して、Ｍ−１．１、Ｍ−１．２およびＭ−１．３を得る。
【０２１３】
これらの３つの部分に択一的に、ＴＡＺＯ−１をそれぞれ１．０％、３．０％および５．０％添加する。
【０２１４】
【表１４】
2019512023.tif 000115
【０２１５】
結果得られる３つの混合物Ｍ−１．１〜Ｍ−１．３のそれぞれを、ＰＩ  Ａｌ３０４６で覆われ逆平行にラビングされたガラス基板を有する試験用セルに充填する。試験用セルは５０μｍのセルギャップを有する。混合物を、それらの一般的な物理的特性およびマイクロ波領域におけるそれらの性能に関して調査する。
【０２１６】
実施例２
混合物Ｂ−１に、上記の表Ｅに示す二色性色素ＡＺＯ−１を、３．０％の濃度で添加する。
【０２１７】
結果得られる混合物Ｍ−２を、マイクロ波用途におけるその性能に関して調査する。
【０２１８】
実施例３
混合物Ｂ−１に、上記の表Ｅに示す二色性色素ＡＺＯ−２を、３．０％の濃度で添加する。
【０２１９】
結果得られる混合物Ｍ−３を、マイクロ波用途におけるその性能に関して調査する。
【０２２０】
実施例４
混合物Ｂ−１に、上記の表Ｅに示す二色性色素ＡＺＯ−３を、３．０％の濃度で添加する。
【０２２１】
結果得られる混合物Ｍ−４を、マイクロ波用途におけるその性能に関して調査する。
【０２２２】
実施例５
混合物Ｂ−１に、上記の表Ｅに示す二色性色素ＴＨＩＯ−１（Ｍｅｒｃｋ  ＫＧａＡ、ダルムシュタット在、ドイツ国）ＡＺＯ−１を、３．０％の濃度で添加する。
【０２２３】
結果得られる混合物Ｍ−５を、マイクロ波用途におけるその性能に関して調査する。
【０２２４】
以下の表は、混合物Ｂ−１ならびにＭ−１．２、Ｍ−２、Ｍ−３、Ｍ−４およびＭ−５のマイクロ波特性の比較を示しており、ここで、後者の混合物はそれぞれ、上記のそれぞれの色素３％を含有している。
【０２２５】
【表１５】
2019512023.tif 000116
【０２２６】
驚くべきことに、それぞれの二色性色素を提供することにより、チューナビリティが向上するという利点が得られることが分かった。同時に、誘電損失は、性能指数ηが少なくとも同等またはさらに著しく改善されるように、少なくとも同等のレベルに維持されるかまたはさらに改善される。二色性色素の量を増やすことにより、有利な効果をさらに高めることができる。
【０２２７】
比較のためおよび参考として、周知の化合物４’−ペンチル−４−シアノビフェニル（５ＣＢまたはＫ１５（Ｍｅｒｃｋ  ＫＧａＡ）とも呼ばれる）は、２０℃でｔａｎδεｒ．⊥＝０．０２６およびη＝４．３と求められる。
【０２２８】
以下の混合物は、マイクロ波領域における用途、とりわけＭＷ領域における位相シフターまたはＬＣベースのアンテナ素子用に適している。
【０２２９】
実施例６
基礎混合物
以下の表に示す組成および特性を有する液晶混合物Ｂ−６を調製し、その一般的な物理的特性および１９ＧＨｚでのマイクロ波コンポーネントへのその適用性に関して特性決定する。
【０２３０】
【表１６】
2019512023.tif 000117
【０２３１】
混合物Ｂ−６を７つの部分に分ける。これらの７つの部分のうちの３つに、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２３２】
結果得られる混合物は、実施例１．１〜１．３および実施例２〜５と同様に、とりわけチューナビリティおよび性能指数に関して改善された特性を示す。
【０２３３】
実施例７
基礎混合物
以下の表に示す組成および特性を有する液晶混合物Ｂ−７を調製し、その一般的な物理的特性および１９ＧＨｚでのマイクロ波コンポーネントへのその適用性に関して特性決定する。
【０２３４】
【表１７】
2019512023.tif 000118
【０２３５】
混合物Ｂ−７を７つの部分に分ける。これらの７つの部分のうちの３つに、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２３６】
結果得られる混合物は、実施例１．１〜１．３および実施例２〜５と同様に、とりわけチューナビリティおよび性能指数に関して改善された特性を示す。
【０２３７】
実施例８
以下の表に示す組成および特性を有する液晶混合物Ｂ−８を調製する。
【０２３８】
【表１８】
2019512023.tif 000119
【０２３９】
混合物Ｂ−８を７つの部分に分ける。これらの７つの部分のうちの３つに、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２４０】
結果得られる混合物は、実施例１．１〜１．３および実施例２〜５と同様に、とりわけチューナビリティおよび性能指数に関して改善された特性を示す。
【０２４１】
実施例９〜１３
基礎混合物
実施例８の液晶媒体Ｂ−８に、ある濃度の更なる単一化合物を択一的に１つずつ加え、結果得られる基礎混合物（Ｂ−９〜Ｂ−１３）を、それらの一般的な物理的特性およびマイクロ波用途におけるその性能に関して調査する。
【０２４２】
【表１９】
2019512023.tif 000120
【０２４３】
【表２０】
2019512023.tif 000121
【０２４４】
【表２１】
2019512023.tif 000122
【０２４５】
【表２２】
2019512023.tif 000123
【０２４６】
【表２３】
2019512023.tif 000124
【０２４７】
混合物Ｂ−９〜Ｂ−１３をそれぞれ７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２４８】
結果得られる、それぞれの二色性化合物をそれぞれの濃度で含む混合物は、実施例１．１〜１．３および実施例２〜５と同様に、とりわけチューナビリティおよび性能指数に関して改善された特性を示す。
【０２４９】
実施例１４
基礎混合物
以下の表に示す組成および特性を有する液晶混合物Ｂ−１４を調製し、その一般的な物理的特性および１９ＧＨｚでのマイクロ波コンポーネントへのその適用性に関して特性決定する。
【０２５０】
【表２４】
2019512023.tif 000125
【０２５１】
混合物Ｂ−１４を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２５２】
結果得られる混合物は、実施例１．１〜１．３および実施例２〜５と同様に、とりわけチューナビリティおよび性能指数に関して改善された特性を示す。
【０２５３】
実施例１５
基礎混合物
以下の表に示す組成および特性を有する液晶混合物Ｂ−１５を調製し、その一般的な物理的特性および１９ＧＨｚでのマイクロ波コンポーネントへのその適用性に関して特性決定する。
【０２５４】
【表２５】
2019512023.tif 000126
【０２５５】
混合物Ｂ−１５を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２５６】
結果得られる混合物は、実施例１．１〜１．３および実施例２〜５と同様に、とりわけチューナビリティおよび性能指数に関して改善された特性を示す。
【０２５７】
実施例１６
以下の表に示す組成および特性を有する液晶基礎混合物Ｂ−１６を調製し、その一般的な物理的特性および１９ＧＨｚでのマイクロ波コンポーネントへのその適用性に関して特性決定する。
【０２５８】
【表２６】
2019512023.tif 000127
【０２５９】
混合物Ｂ−１６を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２６０】
結果得られる混合物は、実施例１．１〜１．３および実施例２〜５と同様に、とりわけチューナビリティおよび性能指数に関して改善された特性を示す。
【０２６１】
実施例１７
基礎混合物
以下の表に示す組成および特性を有する液晶混合物Ｂ−１７を調製し、その一般的な物理的特性および１９ＧＨｚでのマイクロ波コンポーネントへのその適用性に関して特性決定する。
【０２６２】
【表２７】
2019512023.tif 000128
【０２６３】
混合物Ｂ−１７を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２６４】
結果得られる混合物は、実施例１．１〜１．３および実施例２〜５と同様に、とりわけチューナビリティおよび性能指数に関して改善された特性を示す。
【０２６５】
実施例１８
基礎混合物
以下の表に示す組成および特性を有する液晶混合物Ｂ−１８を調製し、その一般的な物理的特性および１９ＧＨｚでのマイクロ波コンポーネントへのその適用性に関して特性決定する。
【０２６６】
【表２８】
2019512023.tif 000129
【０２６７】
混合物Ｂ−１８を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２６８】
結果得られる混合物は、実施例１．１〜１．３および実施例２〜５と同様に、とりわけチューナビリティおよび性能指数に関して改善された特性を示す。
【０２６９】
実施例１９
基礎混合物
以下の表に示す組成および特性を有する液晶混合物Ｂ−１９を調製し、その一般的な物理的特性および１９ＧＨｚでのマイクロ波コンポーネントへのその適用性に関して特性決定する。
【０２７０】
【表２９】
2019512023.tif 000130
【０２７１】
混合物Ｂ−１９を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２７２】
結果得られる混合物は、実施例１．１〜１．３および実施例２〜５と同様に、とりわけチューナビリティおよび性能指数に関して改善された特性を示す。
【０２７３】
実施例２０
基礎混合物
以下の表に示す組成および特性を有する液晶混合物Ｂ−２０を調製し、その一般的な物理的特性および１９ＧＨｚでのマイクロ波コンポーネントへのその適用性に関して特性決定する。
【０２７４】
【表３０】
2019512023.tif 000131
【０２７５】
混合物Ｂ−２０を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２７６】
結果得られる混合物は、実施例１．１〜１．３および実施例２〜５と同様に、とりわけチューナビリティおよび性能指数に関して改善された特性を示す。
【０２７７】
実施例２１
基礎混合物
以下の表に示す組成および特性を有する液晶混合物Ｂ−２１を調製し、その一般的な物理的特性および１９ＧＨｚでのマイクロ波コンポーネントへのその適用性に関して特性決定する。
【０２７８】
【表３１】
2019512023.tif 000132
【０２７９】
混合物Ｂ−２１を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２８０】
結果得られる混合物は、実施例１．１〜１．３および実施例２〜５と同様に、とりわけチューナビリティおよび性能指数に関して改善された特性を示す。
【０２８１】
実施例２２
基礎混合物
以下の表に示す組成および特性を有する液晶混合物Ｂ−２２を調製し、その一般的な物理的特性および１９ＧＨｚでのマイクロ波コンポーネントへのその適用性に関して特性決定する。
【０２８２】
【表３２】
2019512023.tif 000133
【０２８３】
混合物Ｂ−２２を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２８４】
結果得られる混合物は、実施例１．１〜１．３および実施例２〜５と同様に、とりわけチューナビリティおよび性能指数に関して改善された特性を示す。
【０２８５】
実施例２３
以下の表に示す組成および特性を有する液晶混合物Ｂ−２３を調製し、その一般的な物理的特性および１９ＧＨｚでのマイクロ波コンポーネントへのその適用性に関して特性決定する。
【０２８６】
【表３３】
2019512023.tif 000134
【０２８７】
混合物Ｂ−２３を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２８８】
結果得られる混合物は、実施例１．１〜１．３および実施例２〜５と同様に、とりわけチューナビリティおよび性能指数に関して改善された特性を示す。
【０２８９】
実施例２４
基礎混合物
以下の表に示す組成および特性を有する液晶混合物Ｂ−２４を調製し、その一般的な物理的特性および１９ＧＨｚでのマイクロ波コンポーネントへのその適用性に関して特性決定する。
【０２９０】
【表３４】
2019512023.tif 000135
【０２９１】
混合物Ｂ−２４を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２９２】
結果得られる混合物は、実施例１．１〜１．３および実施例２〜５と同様に、とりわけチューナビリティおよび性能指数に関して改善された特性を示す。
【０２９３】
実施例２５
基礎混合物
以下の表に示す組成および特性を有する液晶混合物Ｂ−２５を調製し、その一般的な物理的特性および１９ＧＨｚでのマイクロ波コンポーネントへのその適用性に関して特性決定する。
【０２９４】
【表３５】
2019512023.tif 000136
【０２９５】
混合物Ｂ−２５を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０２９６】
結果得られる混合物は、実施例１．１〜１．３および実施例２〜５と同様に、とりわけチューナビリティおよび性能指数に関して改善された特性を示す。
【０２９７】
実施例２６
以下の表に示す組成および特性を有する液晶基礎混合物Ｂ−２６を調製し、その一般的な物理的特性および１９ＧＨｚでのマイクロ波コンポーネントへのその適用性に関して特性決定する。
【０２９８】
【表３６】
2019512023.tif 000137
【０２９９】
混合物Ｂ−２６を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０３００】
結果得られる混合物は、実施例１．１〜１．３および実施例２〜５と同様に、とりわけチューナビリティおよび性能指数に関して改善された特性を示す。
【０３０１】
実施例２７
基礎混合物
以下の表に示す組成および特性を有する液晶混合物Ｂ−２７を調製し、その一般的な物理的特性および１９ＧＨｚでのマイクロ波コンポーネントへのその適用性に関して特性決定する。
【０３０２】
【表３７】
2019512023.tif 000138
【０３０３】
混合物Ｂ−２７を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０３０４】
結果得られる混合物は、実施例１．１〜１．３および実施例２〜５と同様に、とりわけチューナビリティおよび性能指数に関して改善された特性を示す。
【０３０５】
実施例２８
基礎混合物
以下の表に示す組成および特性を有する液晶混合物Ｂ−２８を調製し、その一般的な物理的特性および１９ＧＨｚでのマイクロ波コンポーネントへのその適用性に関して特性決定する。
【０３０６】
【表３８】
2019512023.tif 000139
【０３０７】
混合物Ｂ−２８を７つの部分に分ける。これらの７つの部分のうちの３つにそれぞれ、上記の表Ｅに示す二色性色素ＴＡＺＯ−１を、それぞれ１．０％、３．０％および５．０％の濃度で添加する。他の４つの部分には、上記の表Ｅに示すそれぞれＡＺＯ−１、ＡＺＯ−２、ＡＺＯ−３またはＴＨＩＯ−１を、それぞれ３．０％の濃度で添加する。
【０３０８】
結果得られる混合物は、実施例１．１〜１．３および実施例２〜５と同様に、とりわけチューナビリティおよび性能指数に関して改善された特性を示す。
【０３０９】
上記実施例で使用した二色性色素に代えて、蛍光性二色性色素を使用してもよい。これらにより、それぞれのマイクロ波コンポーネントからの変調媒体の漏れを容易に検出することができる。
【０３１０】
１種以上の多色性化合物を提供することに加えて、上記の混合物に１種以上のキラル化合物を添加することで、大部分の用途で改善された性能を達成することができる。
【国際調査報告】
2019512023.tif 000156
2019512023.tif 000157
2019512023.tif 000158
2019512023.tif 000159
2019512023.tif 000160
2019512023.tif 000161
2019512023.tif 000162